(57)【要約】【課題】透明スクリーンとして用いた場合に、光源から出射される投影光を異方的に散乱反射することにより投影光の視認性と透過光の視認性とを両立し、さらに熱遮蔽効果を有するシート状透明成型体の提供。【解決手段】本発明によるシート状透明成型体は、樹脂と、赤外線遮蔽性微粒子および紫外線遮蔽剤の少なくともいずれか一方と、光輝性薄片状微粒子および略球状微粒子の少なくともいずれか一方と、を含んでなる透明光散乱層を備えてなる。
2016208514.tif 000002
【特許請求の範囲】
【請求項１】
樹脂と、赤外線遮蔽性微粒子および紫外線遮蔽剤の少なくともいずれか一方と、光輝性薄片状微粒子および略球状微粒子の少なくともいずれか一方と、を含んでなる透明光散乱層を備えてなる、シート状透明成型体。
【請求項２】
前記赤外線遮蔽性微粒子が、六ホウ化ランタン、セシウム酸化タングステン、スズ酸化インジウム、アンチモン酸化スズ、酸化チタン、酸化亜鉛、およびパラジウムからなる群から選択される少なくとも１種である、請求項１に記載のシート状透明成型体。
【請求項３】
前記赤外線遮蔽性微粒子の一次粒子の平均径が、１ｎｍ〜１０μｍであり、かつ、前記赤外線遮蔽性微粒子の含有量が、前記樹脂に対して０．０００１〜５．０質量％である、請求項１または２に記載のシート状透明成型体。
【請求項４】
前記紫外線遮蔽剤が、金属系紫外線遮蔽剤または有機系紫外線遮蔽剤である、請求項１〜３のいずれか一項に記載のシート状透明成型体。
【請求項５】
前記有機系紫外線遮蔽剤が、ベンゾトリアゾール系紫外線吸収剤、トリアジン系紫外線吸収剤、およびベンゾフェノン系紫外線吸収剤からなる群から選択される少なくとも１種である、請求項４に記載のシート状透明成型体。
【請求項６】
前記紫外線遮蔽剤の含有量が、前記樹脂に対して０．０００１〜５．０質量％である、請求項１〜５のいずれか一項に記載のシート状透明成型体。
【請求項７】
前記光輝性薄片状微粒子が、アルミニウム、銀、白金、金、チタン、ニッケル、スズ、スズ‐コバルト合金、インジウム、クロム、酸化アルミニウム、および硫化亜鉛からなる群から選択される金属系粒子、ガラスに金属または金属酸化物を被覆した光輝性材料、または天然雲母もしくは合成雲母に金属または金属酸化物を被覆した光輝性材料である、請求項１〜６のいずれか一項に記載のシート状透明成型体。
【請求項８】
前記光輝性薄片状微粒子の含有量が、前記樹脂に対して０．０００１〜５．０質量％であり、かつ、前記光輝性薄片状微粒子の一次粒子の平均径が、０．０１〜１００μｍである、請求項１〜７のいずれか一項に記載のシート状透明成型体。
【請求項９】
前記光輝性薄片状微粒子の正反射率が、１２％以上である、請求項１〜８のいずれか一項に記載のシート状透明成型体。
【請求項１０】
前記略球状微粒子が、酸化ジルコニウム、酸化セリウム、チタン酸バリウム、チタン酸ストロンチウム、ダイヤモンド、架橋アクリル樹脂、架橋スチレン樹脂、およびシリカからなる群より選択された少なくとも１種である、請求項１〜９のいずれか一項に記載のシート状透明成型体。
【請求項１１】
前記略球状微粒子の一次粒子のメジアン径が、０．１〜１００ｎｍであり、かつ、前記略球状微粒子の一次粒子の含有量が、前記樹脂に対して０．０００１〜２．０質量％である、請求項１〜１０のいずれか一項に記載のシート状透明成型体。
【請求項１２】
前記シート状透明成型体のヘイズが３０％以下である、請求項１〜１１のいずれか一項に記載のシート状透明成型体。
【請求項１３】
前記シート状透明成型体の遮蔽係数が０．９０以下である、請求項１〜１２のいずれか一項に記載のシート状透明成型体。
【請求項１４】
前記シート状透明成型体の写像性が７０％以上である、請求項１〜１３のいずれか一項に記載のシート状透明成型体。
【請求項１５】
請求項１〜１４のいずれか一項に記載のシート状透明成型体を備えた、建物用部材。
【請求項１６】
請求項１〜１４のいずれか一項に記載のシート状透明成型体を備えた、車両用部材。
【請求項１７】
請求項１〜１４のいずれか一項に記載のシート状透明成型体を備えた、透過型透明スクリーン。
【請求項１８】
請求項１〜１４のいずれか一項に記載のシート状透明成型体を備えた、反射型透明スクリーン。
【請求項１９】
請求項１〜１４のいずれか一項に記載のシート状透明成型体または請求項１７に記載の透過型透明スクリーンと、投射装置とを備えた、映像投影システム。
【請求項２０】
請求項１〜１４のいずれか一項に記載のシート状透明成型体または請求項１８に記載の反射型透明スクリーンと、投射装置とを備えた、映像投影システム。
【発明の詳細な説明】
【技術分野】
【０００１】
本発明は、投影光を異方的に散乱反射することにより投影光の視認性と透過光の視認性とを両立し、さらに赤外線遮蔽効果に優れたシート状透明成型体、それを備えた透明スクリーン、およびそれを備えた映像投影システムに関する。
【背景技術】
【０００２】
従来、プロジェクター用スクリーンとして、フレネルレンズシートとレンチキュラーレンズシートとを組み合わせたものが用いられてきた。近年、デパート等のショウウィンドウやイベントスペースの透明パーティション等にその透明性を維持したまま商品情報や広告等を投射表示する要望が高まってきている。また、将来的には、ヘッドアップディスプレイやウェアラブルディスプレイ等に用いられる透明スクリーンの需要は、ますます高まると言われている。【０００３】
しかし、従来のプロジェクター用スクリーンは透明性が低いため、透明パーティション等に適用できないという技術的課題があった。そこで、高透明性を実現できる様々なスクリーンが提案されている。例えば、プラスチックフィルムまたはシート上に、アルミニウム鱗片７重量部及び、雲母を母体として二酸化チタンをコーティングしたパール顔料鱗片２５重量部を混合したものをフィラーとしたインキを印刷またはコーティングし、光反射層としたことを特徴とする反射型スクリーンが提案されている（特許文献１参照）。また、基板上に、バインダー樹脂１００重量部に対し光反射剤としてノンリーフィーリングタイプの鱗片状アルミペースト１０〜８０重量を含み、さらに光拡散剤に対し５０重量％以上の光拡散剤を含む光拡散層を設けることを特徴とするプロジェクター用反射型スクリーンが提案されている（特許文献２参照）。さらに、光反射基材の上に、透明樹脂で構成された連続層と、異方性透明粒子で構成された分散層とで形成された光拡散層を積層した反射型スクリーンが提案されている（特許文献３参照）。
【先行技術文献】
【特許文献】
【０００４】
【特許文献１】特開平３−１１９３３４号公報
【特許文献２】特開平１０−１８６５２１号公報
【特許文献３】特開２００４−５４１３２号公報
【発明の概要】
【発明が解決しようとする課題】
【０００５】
しかしながら、本発明者らは、特許文献１〜３には、以下の技術的課題が存在することを知見した。特許文献１に記載の反射型スクリーンは、鱗片粒子を高濃度で基板表面にコーティングしているため、コーティング膜のぎらつきにより画像が鮮明に視認できず、また、基板に白色塩化ビニルフィルムを用いているため透視は不可能であるという技術的課題がある。特許文献２に記載の反射型スクリーンは、光反射剤として鱗片状アルミペーストを１０〜８０重量と高濃度で含んでおり、得られたフィルムは透視不可能であるという技術的課題がある。特許文献３に記載の反射スクリーンは、分散層に分散された異方性透明粒子が、雲母、タルク、モンモリロナイトの非金属粒子であり、特にタルク、モンモリロナイトは粘土系の粒子であるため正反射率が低く、反射型透明スクリーンとしては好適に使用できないという技術的課題がある。さらに、特許文献１〜３に記載のスクリーンは、例えば車や住宅の窓ガラス等に使用した場合、太陽光が当たる場所と当たらない場所で温度上昇が異なるため、ガラスが割れる（熱割れ）等の問題が生じたり、また長期間太陽光が当たることで樹脂の劣化による黄変、クラックの発生および強度の低下等が生じたりするおそれがある。また、赤外線が透過することにより、車内または室内の温度が上昇し、省エネルギーの観点から好ましくない。【０００６】
本発明は上記の技術的課題に鑑みてなされたものであり、その目的は、投影光と透過光の視認性に優れ、視野角が広く、視認性に優れるとともに、熱や紫外線を遮蔽する効果を有するシート状透明成型体を提供することにある。また、本発明の目的は、該シート状透明成型体を備えた透明スクリーンや、該シート状透明成型体、または該透明スクリーンと投射装置とを備えた映像投影システムを提供することにある。なお、ここでいう透明スクリーンとは、透過型スクリーンであってもよく、反射型スクリーンであってもよい。透過型スクリーンとは、図３で示すように、スクリーンに対して視認者と反対側に投射装置を設けて画像を視認できるスクリーンをいい、反射型スクリーンとは、図３で示すように、視認者側（スクリーンに対して視認者と同じ側）に投射装置を設けて画像を視認できるスクリーンをいう。【０００７】
本発明者らは、上記の技術的課題を解決するため、鋭意検討した結果、赤外線遮蔽性微粒子および紫外線遮蔽性剤の少なくともいずれか一方と、光輝性薄片状微粒子および略球状微粒子の少なくともいずれか一方とを樹脂中に分散させて透明光散乱層を形成することによって、上記の技術的課題を解決し、透明スクリーンに好適に使用できるシート状透明成型体が得られることを知見した。本発明は、かかる知見に基づいて完成されたものである。【０００８】
すなわち、本発明の一態様によれば、
樹脂と、赤外線遮蔽性微粒子および紫外線遮蔽性剤の少なくともいずれか一方と、光輝性薄片状微粒子および略球状微粒子の少なくともいずれか一方と、を含んでなる透明光散乱層を備えてなる、シート状透明成型体が提供される。【０００９】
本発明の態様においては、前記赤外線遮蔽性微粒子が、六ホウ化ランタン、セシウム酸化タングステン、スズ酸化インジウム、アンチモン酸化スズ、酸化チタン、酸化亜鉛、およびパラジウムからなる群から選択される少なくとも１種であることが好ましい。【００１０】
本発明の態様においては、前記赤外線遮蔽性微粒子の一次粒子の平均径が、１ｎｍ〜１０μｍであり、かつ、前記赤外線遮蔽性微粒子の含有量が、前記樹脂に対して０．０００１〜５．０質量％であることが好ましい。【００１１】
本発明の態様においては、前記紫外線遮蔽性剤が、金属系紫外線遮蔽剤または有機系紫外線遮蔽剤であることが好ましい。【００１２】
本発明の態様においては、前記有機系紫外線遮蔽剤が、ベンゾトリアゾール系紫外線吸収剤、トリアジン系紫外線吸収剤、およびベンゾフェノン系紫外線吸収剤からなる群から選択される少なくとも１種であることが好ましい。【００１３】
本発明の態様においては、前記紫外線遮蔽剤の含有量が、前記樹脂に対して０．０００１〜５．０質量％であることが好ましい。【００１４】
本発明の態様においては、前記光輝性薄片状微粒子が、アルミニウム、銀、白金、金、チタン、ニッケル、スズ、スズ‐コバルト合金、インジウム、クロム、酸化アルミニウム、および硫化亜鉛からなる群から選択される金属系粒子、ガラスに金属または金属酸化物を被覆した光輝性材料、または天然雲母もしくは合成雲母に金属または金属酸化物を被覆した光輝性材料からなる群から選択される少なくとも１種であることが好ましい。【００１５】
本発明の態様においては、前記光輝性薄片状微粒子の含有量が、前記樹脂に対して０．０００１〜５．０質量％であり、かつ、前記光輝性薄片状微粒子の一次粒子の平均径が、０．０１ｎｍ〜１００μｍであることが好ましい。【００１６】
本発明の態様においては、前記光輝性薄片状微粒子の正反射率が、１２％以上であることが好ましい。【００１７】
本発明の態様においては、前記略球状微粒子は、酸化ジルコニウム、酸化セリウム、チタン酸バリウム、チタン酸ストロンチウム、ダイヤモンド、架橋アクリル樹脂、架橋スチレン樹脂、およびシリカからなる群より選択される少なくとも１種であることが好ましい。 【００１８】
本発明の態様においては、前記略球状微粒子の一次粒子のメジアン径が、０．１〜１００ｎｍであり、かつ、前記略球状微粒子の含有量が、前記樹脂に対して０．０００１〜２．０質量％であることが好ましい。【００１９】
本発明の態様においては、前記シート状透明成型体は、ヘイズが３７％以下であることが好ましい。【００２０】
本発明の態様においては、前記シート状透明成型体は、遮蔽係数が０．９０以下であることが好ましい。【００２１】
本発明の態様においては、前記シート状透明成型体は、写像性が７０％以上であることが好ましい。【００２２】
本発明の他の態様によれば、上記のシート状透明成型体を備えた、建物用部材が提供される。【００２３】
本発明の他の態様によれば、上記のシート状透明成型体を備えた、車両用部材が提供される。【００２４】
本発明の他の態様によれば、上記のシート状透明成型体を備えた、透過型透明スクリーンが提供される。【００２５】
本発明の他の態様によれば、上記のシート状透明成型体を備えた、反射型透明スクリーンが提供される。【００２６】
本発明の他の態様によれば、上記のシート状透明成型体または上記の透過型透明スクリーンと、投射装置とを備えた、映像投影システムが提供される。【００２７】
本発明の他の態様によれば、上記のシート状透明成型体または上記の反射型透明スクリーンと、投射装置とを備えた、映像投影システムが提供される。
【発明の効果】
【００２８】
本発明によるシート状透明成型体は、透明スクリーンとして用いた場合、透明性を損なわずに投影光を異方的に散乱反射させることで、透明スクリーンに鮮明な映像を投影することができ、さらに視野角に優れる。すなわち、本発明によるシート状透明成型体は、投影光の視認性と透過光の視認性とを両立でき、透過型透明スクリーンとして好適に用いることができ、反射型透明スクリーンとしても好適に用いることができる。また、本発明によるシート状透明成型体は、建築物や車の窓ガラス等、太陽光が入射する場所に貼って使用する際、赤外線を反射することによって内部の温度上昇やガラスの熱割れを抑制でき、さらに、樹脂の劣化による黄変、クラックの発生および強度の低下等も抑制できる。
【図面の簡単な説明】
【００２９】
【図１】本発明によるシート状透明成型体の一実施形態の厚さ方向の断面模式図である。
【図２】本発明によるシート状透明成型体の一実施形態の厚さ方向の断面模式図である。
【図３】本発明による透明スクリーンおよび映像投影システムの一実施形態を示した模式図である。
【発明を実施するための形態】
【００３０】
＜シート状透明成型体＞
本発明によるシート状透明成型体は、透明光散乱層を備えてなり、保護層、基材層、粘着層、および反射防止層等の他の層をさらに備えてもよい。本発明によるシート状透明成型体は透視可能であり、透明スクリーンとして好適に用いることができる。本発明によるシート状透明成型体は、投影光を異方的に散乱反射することにより投影光の視認性に優れ、視野角が広く、さらに、透明性が高く、透過光の視認性に優れるものである。また、シート状透明成型体は赤外線遮蔽性微粒子を含有することで、室内の温度上昇やガラスの熱割れを抑制することもできる。さらに、シート状透明成型体は紫外線遮蔽剤を含有することで、基材となる樹脂の劣化による黄変、クラックの発生、強度の低下を防ぐことができる。このようなシート状透明成型体は、ヘッドアップディスプレイやウェアラブルディスプレイ等に用いられる反射型スクリーンとしても好適に用いることができる。なお、本発明において、「透明」とは、用途に応じた透過視認性を実現できる程度の透明性があれば良く、半透明であることも含まれる。
【００３１】
本発明によるシート状透明成型体の一実施形態の厚さ方向の断面模式図を図１に示す。透明シート状成型体は、樹脂１０中に赤外線遮蔽性微粒子１３と、光輝性薄片状微粒子１１と、略球状微粒子１２と、が分散されてなる透明光散乱層１４を備える。このようなシート状透明成型体は、投影光１６を異方的に散乱することで、視認者１５は散乱光１７を視認できる。なお、１３は、紫外線遮蔽剤であってもよく、赤外線遮蔽性微粒子と紫外線遮蔽剤の両方が含まれていてもよい。
【００３２】
本発明によるシート状透明成型体の一実施形態の厚さ方向の断面模式図を図２に示す。シート状透明成型体は、樹脂２０中に赤外線遮蔽性微粒子２３と、光輝性薄片状微粒子２１と、略球状微粒子２２と、が分散されてなる透明光散乱層２６を備えてなり、透明光散乱層２６の両面に粘着層２４および基材層２５を備えてなる。このようなシート状透明成型体は、投影光２７を異方的に散乱することで、視認者２９は散乱光２８を視認できる。なお、２３は、紫外線遮蔽剤であってもよく、赤外線遮蔽性微粒子と紫外線遮蔽剤の両方が含まれていてもよい。
【００３３】
当該シート状透明成型体は、ヘイズ値が、好ましくは５０％以下、より好ましくは１％以上４０％以下であり、より好ましくは１．３％以上３０％以下であり、さらにより好ましくは１．５％以上２０％以下である。全光線透過率が、好ましくは７０％以上であり、より好ましくは７５％以上であり、さらに好ましくは８０％以上であり、さらにより好ましくは８５％以上である。また、当該シート状透明成型体は、拡散透過率が、好ましくは１．５％以上６０％以下、より好ましくは１．７％以上５５％以下であり、より好ましくは１．９％以上５０％以下であり、さらにより好ましくは２．０％以上４５％以下である。ヘイズ値、および全光線透過率が上記範囲内であれば、透明性が高く、透過視認性をより向上させることができ、拡散透過率が上記範囲内であれば、入射光を効率よく拡散させ、視野角をより向上させることができるため、スクリーンとしての性能に優れる。なお、本発明において、シート状透明成型体のヘイズ値、全光線透過率および拡散透過率は、濁度計（日本電色工業（株）製、品番：ＮＤＨ−５０００）を用いてＪＩＳ−Ｋ−７３６１およびＪＩＳ−Ｋ−７１３６に準拠して測定することができる。
【００３４】
当該シート状透明成型体は、反射正面光度が、好ましくは３以上６０以下であり、より好ましくは４以上５０以下であり、さらに好ましくは４．５以上４０以下である。また、当該シート状透明成型体は、透過正面光度（×１０００）が、好ましくは１．５以上であり、より好ましくは２．０以上であり、さらにより好ましくは３．０以上５０以下である。シート状透明成型体の反射正面光度および透過正面光度（×１０００）が上記範囲内であれば、反射光の輝度が高く、反射型スクリーンとしての性能に優れる。なお、本発明において、シート状透明成型体の反射光度および反射光度向上率は、以下のようにして測定した値である。
（反射正面光度）
変角光度計（日本電色工業（株）製、品番：ＧＣ５０００Ｌ）を用いて測定した。光源の入射角を４５度にセットし、測定ステージに白色度９５．７７の標準白色板を載せたときの０度方向への反射光強度を１００とした。サンプル測定時は、光源の入射角を１５度にセットし、０度方向への反射光の強度を測定した。
（透過正面光度）
変角光度計（日本電色工業（株）製、品番：ＧＣ５０００Ｌ）を用いて測定した。光源の入射角を０度にセットし、測定ステージに何も置かない状態での０度方向への透過光強度を１００とした。サンプル測定は、光源の入射角を１５度にセットし、０度方向への透過光の強度を測定した。
【００３５】
当該シート状透明成型体は、遮蔽係数が、好ましくは０．４０以上０．９０以下であり、より好ましくは０．５０以上０．８０以下であり、さらに好ましくは０．６５以上０．８０以下である。遮蔽係数が上記範囲内であれば、赤外線遮蔽効果、内部温度上昇抑制効果に優れ、かつシート状透明成型体の透明性も実現できる。遮蔽係数とは、フィルムを貼ったガラスの帯熱しにくさの指標であり、素ガラスを１としたときの相対値なので、遮蔽係数の数値が小さくなるほど熱割れしにくい。なお、本発明において、シート状透明成型体の遮蔽係数は、以下のようにして測定した値である。
（遮蔽係数）
紫外可視近赤外分光光度計（(株)島津製作所製、型番ＵＶ−２６００）を用い、ＪＩＳ  Ａ５７５９に準拠して測定した。
【００３６】
当該シート状透明成型体は、紫外線遮蔽剤を含むことで、優れた耐光性を有する。耐光性は、光照射前後でのフィルム物性値の変化量によって評価することができる。フィルム物性値としては、黄色味の指標であるｂ＊値および機械強度の指標であるＭＩＴ耐折度回数などが用いられる。例えば、キセノンウェザーメーター（東洋精機製作所  アトラスＣｉ４０００）を用いて、シート状透明成型体に光を照射し、下記のようにして耐光性を評価することができる。なお、黄色味の指標であるｂ＊値とＭＩＴ耐折度回数は以下のようにして測定した値である。
（ｂ＊値）
日本電色工業（株）製Ｓｐｅｃｔｒｏｐｈｏｔｏｍｅｔｅｒ  ＳＤ６０００を用いて測定した。
（ＭＩＴ耐折度回数）
ＭＩＴ耐折度回数は、以下のようにしてテスター産業株式会社製のＢＥ−２０１  ＭＩＴ耐屈度試験機を使用して求めることができる。なお、テスター産業株式会社製のＢＥ−２０１  ＭＩＴ耐屈度試験機は、ＭＩＴ耐折度試験機とも呼ばれている。測定条件は加重２００ｇ、折り曲げ点先端Ｒは０．３８、屈曲速度は１７５回／分、屈曲角度は左右１３５°とし、フィルムサンプルの幅は１５ｍｍとする。そして、シート状透明成型体の搬送方向に繰り返し屈曲させたときの破断するまでの屈曲回数と、幅方向に繰り返し屈曲させたときの破断するまでの屈曲回数との平均値をＭＩＴ耐折度回数とする。
【００３７】
耐光性は、光照射後のｂ＊値を光照射前のｂ＊値（ｂ＊１）から差し引きした値Δｂ＊（＝ｂ＊１−ｂ＊）および光照射前後におけるＭＩＴ耐折度回数の差し引き値ΔＭＩＴ（＝光照射前ＭＩＴ−光照射後ＭＩＴ）から評価できる。当該シート状透明成型体は、放射照度６０Ｗ／ｍ２で６００時間光照射の前後における黄色味の差し引き値Δｂ＊が、好ましくは０．１０以下であり、より好ましくは０．０８以下であり、さらに好ましくは０．０５以下である。また、当該シート状透明成型体は、放射照度６０Ｗ／ｍ２で６００時間光照射の前後におけるＭＩＴ耐折度回数の差し引き値ΔＭＩＴが、好ましくは２０００以下であり、より好ましくは１５００以下であり、さらに好ましくは１０００以下である。Δｂ＊およびΔＭＩＴの値が小さいほど、光照射による劣化がなく、耐光性に優れている。
【００３８】
当該シート状透明成型体は、写像性が、好ましくは７０％以上であり、より好ましくは７５％以上であり、さらに好ましくは８０％以上であり、さらにより好ましくは８５％以上であり、特に好ましくは９０％以上である。当該透明スクリーン用フィルムの写像性が上記範囲内であれば、透明スクリーンを透過して見える像が極めて鮮明となる。なお、本発明において、写像性とは、ＪＩＳ  Ｋ７３７４に準拠して、光学くし幅０．１２５ｍｍで測定した時の像鮮明度（％）の値である。
【００３９】
当該シート状透明成型体の厚さは、特に限定されるものではないが、用途、生産性、取扱い性、および搬送性の観点から、好ましくは０．１μｍ〜２０ｍｍであり、より好ましくは０．５μｍ〜１５ｍｍであり、さらに好ましくは１μｍ〜１０ｍｍである。なお、本発明において「シート状透明成型体」とは、いわゆるフィルム、シート、基板上に塗布することで形成される塗膜体、プレート（板状成形物）等の様々な厚みの成形物を包含する。
【００４０】
（透明光散乱層）
透明光散乱層は、樹脂と、赤外線遮蔽性微粒子および紫外線遮蔽剤の少なくともいずれか一方と、光輝性薄片状微粒子および略球状微粒子の少なくともいずれか一方とを含んでなる。下記の光輝性薄片状微粒子および略球状微粒子の少なくともいずれか一方を用いることで、透明光散乱層内で光を異方的に散乱反射させて、視野角および輝度を向上させることができる。
【００４１】
透明光散乱層の厚さは、特に限定されるものではないが、用途、生産性、取扱い性、および搬送性の観点から、好ましくは０．１μｍ〜２０ｍｍであり、より好ましくは０．２μｍ〜１５ｍｍであり、さらに好ましくは１μｍ〜１０ｍｍである。透明光散乱層はシート状透明成型体であってもよく、ガラスや樹脂等からなる基板に形成した塗膜であってもよい。透明光散乱層は単層構成であってもよく、塗布等で２種以上の層を積層させる、または２種以上のシート状透明成型体を粘着剤等で貼り合わせた複層構成の積層体であってもよい。
【００４２】
（樹脂）
透明光散乱層を形成する樹脂としては、透明性の高いシート状透明成型体を得るために、透明性の高い樹脂を用いることが好ましい。透明性の高い樹脂としては、アクリル系樹脂、アクリルウレタン系樹脂、ポリエステルアクリレート系樹脂、ポリウレタンアクリレート系樹脂、エポキシアクリレート系樹脂、ポリエステル系樹脂、ポリオレフィン系樹脂、ウレタン系樹脂、エポキシ系樹脂、ポリカーボネート系樹脂、セルロース系樹脂、アセタール系樹脂、ビニル系樹脂、ポリスチレン系樹脂、ポリアミド系樹脂、ポリイミド系樹脂、メラミン系樹脂、フェノール系樹脂、シリコーン系樹脂、ポリアリレート系樹脂、ポリビニルアルコール系樹脂、ポリ塩化ビニル系樹脂、ポリスルホン系樹脂、およびフッ素系樹脂等の熱可塑性樹脂、熱硬化性樹脂、ならびに電離放射線硬化性樹脂等を用いることができる。これらの中でも、熱可塑性樹脂を用いることが、シート状透明成型体の成形性の観点から好ましいが、特に制限されるものではない。熱可塑性樹脂としては、アクリル系樹脂、ポリエステル系樹脂、ポリオレフィン系樹脂、ビニル系樹脂、ポリカーボネート系樹脂、およびポリスチレン系樹脂を用いることが好ましく、ポリメタクリル酸メチル樹脂、ポリエチレンテレフタレート樹脂、ポリエチレンナフタレート樹脂、ポリプロピレン樹脂、シクロオレフィンポリマー樹脂、セルロースアセテートプロピオネート樹脂、ポリビニルブチラール樹脂、ポリカーボネート樹脂、およびポリスチレン樹脂を用いることがより好ましい。これらの樹脂は、１種単独または２種以上を組み合わせて用いることができる。電離放射線硬化型樹脂としては、アクリル系やウレタン系、アクリルウレタン系やエポキシ系、シリコーン系樹脂等が挙げられる。これらの中でも、アクリレート系の官能基を有するもの、例えば比較的低分子量のポリエステル樹脂、ポリエーテル樹脂、アクリル樹脂、エポキシ樹脂、ウレタン樹脂、アルキッド樹脂、スピロアセタール樹脂、ポリブタジェン樹脂、ポリチオールポリエン樹脂、多価アルコール等の多官能化合物の（メタ）アルリレート等のオリゴマー又はプレポリマー及び反応性希釈剤としてエチル（メタ）アクリレート、エチルヘキシル（メタ）アクリレート、スチレン、メチルスチレン、Ｎ−ビニルピロリドン等の単官能モノマー並びに多官能モノマー、例えば、ポリメチロールプロパントリ（メタ）アクリレート、ヘキサンジオール（メタ）アクリレート、トリプロピレングリコールジ（メタ）アクリレート、ジエチレングリコールジ（メタ）アクリレート、ペンタエリスリトールトリ（メタ）アクリレート、ジペンタエリスリトールヘキサ（メタ）アクリレート、１，６−ヘキサンジオールジ（メタ）アクリレート、ネオペンチルグリコールジ（メタ）アクリレート等を比較的多量に含有するものが好ましい。また、電離放射線硬化型樹脂は熱可塑性樹脂および溶剤と混合されたものであってもよい。熱硬化型樹脂としては、フェノール系樹脂、エポキシ系樹脂、シリコーン系樹脂、メラミン樹脂、ウレタン系樹脂、尿素樹脂等が挙げられる。これらの中でも、エポキシ系樹脂、シリコーン系樹脂が好ましい。
【００４３】
（赤外線遮蔽性微粒子）
赤外線遮蔽性微粒子としては、例えば、六ホウ化ランタン、セシウム酸化タングステン、スズ酸化インジウム、アンチモン酸化スズ、酸化チタン、酸化亜鉛およびパラジウムを好適に用いることができる。熱線遮蔽の観点からは、吸収した光の室内への再放射（吸収した日射エネルギーの約１／３量）がある熱線吸収型より、再放射がない熱線を反射する粒子が好ましい。赤外線遮蔽性微粒子を添加することで、赤外線を反射し、室内の温度上昇を抑制することができる。
【００４４】
赤外線遮蔽性微粒子は、一次粒子の平均径が好ましくは１ｎｍ〜１０μｍ、より好ましくは５ｎｍ〜５μｍ、さらに好ましくは１０ｎｍ〜１μｍ、さらにより好ましくは１５ｎｍ〜０．５μｍである。赤外線遮蔽性微粒子の平均径が上記範囲内であると、シート状透明成型体を透明スクリーン用として使用した場合に、透過視認性を損なわずに十分な赤外線反射効果が得られることで、鮮明な映像を投影し、室内の温度上昇を抑制することができる。なお、本発明において、赤外線遮蔽性微粒子の平均径は、レーザー回折式粒子径分布測定装置（（株）島津製作所製、品番：ＳＡＬＤ−２３００）を用いて測定した。平均アスペクト比は、ＳＥＭ（（株）日立ハイテクノロジーズ製、商品名：ＳＵ−１５００）画像より算出した。
【００４５】
赤外線遮蔽性微粒子は、市販のものを使用してもよく、例えば、テイカ株式会社製の商品名ＪＲ−１０００、住友金属鉱山株式会社製の商品名：ＹＭＦ−０２Ａ、ＫＨＦ−７ＡＨ、ＹＭＤＳ−８７４、ＫＨＤＳ−０６等を好適に使用することができる。
【００４６】
透明光散乱層中の赤外線遮蔽性微粒子の含有量は、赤外線遮蔽性微粒子の種類に応じて適宜調節することができ、樹脂に対して、好ましくは０．０００１〜５．０質量％であり、好ましくは０．０００５〜２質量％であり、より好ましくは０．００１〜１質量％である。赤外線遮蔽性微粒子を上記範囲のように低濃度で樹脂中に分散させて透明光散乱層を形成することによって、透過視認性を損なわずに十分な赤外線反射効果を得ることができる。      
【００４７】
（紫線遮蔽剤）
紫外線遮蔽剤としては、金属系紫外線遮蔽剤または有機系紫外線遮蔽剤を好適に用いることができる。紫外線遮蔽性剤を添加することで、紫外線を遮蔽でき、シート状透明成型体の劣化を抑制することができる。
【００４８】
金属系紫外線遮蔽剤としては、酸化亜鉛、酸化チタン、および硫酸バリウムからなる群から選択される少なくとも１種の金属系微粒子を好適に用いることができる。紫外線遮蔽剤の金属系微粒子は、一次粒子の平均径が好ましくは１ｎｍ〜１０μｍ、より好ましくは５ｎｍ〜５μｍ、さらに好ましくは１０ｎｍ〜１μｍ、さらにより好ましくは１５ｎｍ〜０．５μｍである。紫外線遮蔽剤の金属系微粒子の平均径が上記範囲内であると、シート状透明成型体を透明スクリーン用として使用した場合に、透過視認性を損なわずに十分な紫外線遮蔽効果が得られることで、鮮明な映像を投影するとともに、機械強度低下や黄変等の光劣化を抑制することができる。なお、本発明において、紫外線遮蔽剤の平均径は、レーザー回折式粒子径分布測定装置（（株）島津製作所製、品番：ＳＡＬＤ−２３００）を用いて測定した。平均アスペクト比は、ＳＥＭ（（株）日立ハイテクノロジーズ製、商品名：ＳＵ−１５００）画像より算出した。
【００４９】
有機系紫外線遮蔽剤としては、ベンゾトリアゾール系紫外線吸収剤、トリアジン系紫外線吸収剤、およびベンゾフェノン系紫外線吸収剤からなる群から選択される少なくとも１種を好適に用いることができる。ベンゾトリアゾール系紫外線吸収剤としては、２−エチルヘキシル−３−〔３−ｔｅｒｔ−ブチル−４−ヒドロキシ−５−（５−クロロ−２Ｈ−ベンゾトリアゾール−２−イル）フェニル〕プロピオネート、２−〔５−クロロ（２Ｈ）−ベンゾトリアゾール−２−イル〕−４−メチル−６−（ｔｅｒｔ−ブチル）フェノール、２−（２Ｈ−ベンゾトリアゾール−２−イル）−４，６−ジ−ｔｅｒｔ−ペンチルフェノール、２−（２Ｈ−ベンゾトリアゾール−２−イル）−６−ドデシル−４−メチルフェノール、２，２−メチレンビス（４−（１，１，３，３−テトラメチルブチル）−６−（２Ｈ−ベンゾトリアゾール−２−イル）フェノール）、２−（２′−ヒドロキシ−５′−メチルフェニル）ベンゾトリアゾール、２−（２′−ヒドロキシ−３′，５′−ジ−ｔｅｒｔ−ブチルフェニル）ベンゾトリアゾール、２−（２′−ヒドロキシ−３′−ｔｅｒｔ−ブチル−５′−メチルフェニル）ベンゾトリアゾール、２−（２′−ヒドロキシ−３′，５′−ジ−ｔｅｒｔ−ブチルフェニル）−５−クロロベンゾトリアゾール、２−（２′−ヒドロキシ−３′−（３″，４″，５″，６″−テトラヒドロフタルイミドメチル）−５′−メチルフェニル）ベンゾトリアゾール、および２−（２′−ヒドロキシ−３′−ｔｅｒｔ−ブチル−５′−メチルフェニル）−５−クロロベンゾトリアゾール等が挙げられる。トリアジン系紫外線吸収剤としては、２−（２−ヒドロキシ−４−［１−オクチルオキシカルボニルエトキシ］フェニル）−４，６−ビス（４−フェニルフェニル）−１，３，５−トリアジン、２，４−ビス［２−ヒドロキシ−４−ブトキシフェニル］−６−（２，４−ジブトキシフェニル）−１，３，５−トリアジン、２−［４−［（２−ヒドロキシ−３−ドデシルオキシプロピル）オキシ］−２−ヒドロキシフェニル］−４，６−ビス（２，４−ジメチルフェニル）−１，３，５−トリアジン、２−［４−［（２−ヒドロキシ−３−（２'−エチル）ヘキシル）オキシ］−２−ヒドロキシフェニル］−４，６−ビス（２，４−ジメチルフェニル）−１，３，５−トリアジン、および２−［４−［（２−ヒドロキシ−３−トリデシルオキシプロピル）オキシ］−２−ヒドロキシフェニル］−４，６−ビス（２，４−ジメチルフェニル）−１，３，５−トリアジン等が挙げられる。ベンゾフェノン系紫外線吸収剤としては、２−ヒドロキシベンゾフェノン、２−ヒドロキシ−４−メトキシベンゾフェノン、２，４−ジヒドロキシベンゾフェノン、２，２’，４，４’−テトラヒドロキシベンゾフェノン、ヒドロキシメトキシベンゾフェノンスルホン酸、およびヒドロキシメトキシベンゾフェノンスルホン酸ナトリウム等が挙げられる。
【００５０】
紫外線遮蔽剤は、市販のものを使用してもよく、金属系紫外線遮蔽剤としては、例えば、石原産業社製の酸化亜鉛（商品名：ＦＺＯ）および酸化チタン（商品名：ＴＴＯ−５１（Ａ））、有機系紫外線遮蔽剤としては、株式会社ＡＤＥＫＡ製のベンゾトリアゾール系紫外線吸収剤（商品名：アデカスタブＬＡ−３１）、トリアジン系紫外線吸収剤（商品名：アデカスタブＬＡ−４６）、ＢＡＳＦジャパン社製のベンゾトリアゾール系紫外線吸収剤（商品名：チヌビン２３４）、トリアジン系紫外線吸収剤（商品名：チヌビン１５７７、チヌビン１６００）、ベンゾフェノン系紫外線吸収剤（商品名：アデカスタブ１４１３）等を好適に使用することができる。
【００５１】
透明光散乱層中の紫外線遮蔽剤の含有量は、紫外線遮蔽剤の種類に応じて適宜調節することができ、樹脂に対して、好ましくは０．０００１〜５．０質量％であり、好ましくは０．０００５〜２質量％であり、より好ましくは０．００１〜１質量％である。紫外線遮蔽剤を上記範囲のように低濃度で樹脂中に分散させて透明光散乱層を形成することによって、透過視認性を損なわずに十分な紫外線遮蔽効果を得ることができる。
【００５２】
（光輝性薄片状微粒子）
光輝性薄片状微粒子としては、薄片状に加工できる光輝性材料を好適に用いることができる。光輝性薄片状微粒子の正反射率は、好ましくは１２．０％以上であり、より好ましくは１５．０％以上であり、さらに好ましくは２０．０％以上８０．０％以下である。なお、本発明において、光輝性薄片状微粒子の正反射率は、以下のようにして測定した値である。
（正反射率）
分光測色計（コニカミノルタ（株）製、品番：ＣＭ−３５００ｄを用いて測定した。適切な溶媒（水またはメチルエチルケトン）に分散させた光輝性薄片状微粒子をスライドガラス上に膜厚が０．５ｍｍ以上になるように塗布、乾燥させた。得られた塗膜付きガラス板について、ガラス面の法線に対して４５度の角度でガラス面から塗膜部へ光を入射したときの正反射率を測定した。光輝性薄片状微粒子を塗膜としたときの正反射率を測定することで、微粒子表面の酸化状態等を考慮した光輝性薄片状微粒子の反射性能を把握することができる。
【００５３】
光輝性薄片状微粒子としては、分散させる樹脂の種類にもよるが、例えば、アルミニウム、銀、白金、金、チタン、ニッケル、スズ、スズ‐コバルト合金、インジウムおよびクロム等の金属系微粒子、または、酸化アルミニウムおよび硫化亜鉛からなる金属系微粒子、ガラスに金属または金属酸化物を被覆した光輝性材料、または天然雲母もしくは合成雲母に金属または金属酸化物を被覆した光輝性材料を用いることができる。
【００５４】
金属系微粒子に用いる金属材料には、投影光の反射性に優れる金属材料が用いられる。具体的には、金属材料は、測定波長５５０ｎｍにおける反射率Ｒが好ましくは５０％以上、より好ましくは５５％以上であり、さらに好ましくは６０％以上であり、さらにより好ましくは７０％以上である。以下、本発明において、「反射率Ｒ」とは、金属材料に対して光を垂直方向から入射させたときの反射率を指す。反射率Ｒは金属材料固有値である屈折率ｎと消衰係数ｋの値を用いて下記式（１）により算出することができる。ｎおよびｋは、例えばHandbook of Optical Constants of Solids: Volume 1（Edward D.Palik著）や、P.B. Johnson and R.W Christy, PHYSICAL REVIEW B, Vol.6, No.12, 4370-4379(1972)等に記載されている。
Ｒ＝｛（１−ｎ）２＋ｋ２｝／｛（１＋ｎ）２＋ｋ２｝      式（１）
すなわち、測定波長５５０ｎｍにおける反射率Ｒ（５５０）は、波長５５０ｎｍで測定したときのｎおよびｋより算出できる。金属材料は、測定波長４５０ｎｍにおける反射率Ｒ（４５０）と、測定波長６５０ｎｍにおける反射率Ｒ（６５０）の差の絶対値が、測定波長５５０ｎｍにおける反射率Ｒ（６５０）に対して２５％以内であり、好ましくは２０％以内であり、より好ましくは１５％以内であり、さらに好ましくは１０％以内である。このような金属材料を用いることで、反射型透明スクリーンとして用いた場合、投影光の反射性および色再現性に優れ、スクリーンとしての性能に優れる。
【００５５】
金属系微粒子に用いる金属材料は、誘電率の実数項ε’が、好ましくは−６０〜０であり、より好ましくは−５０〜−１０である。なお、誘電率の実数項ε’は、屈折率ｎと消衰係数ｋの値を用いて下記式（２）により算出することができる。
ε’＝ｎ２−ｋ２      式（２）
本発明はいかなる理論にも束縛されるものではないが、金属材料の誘電率の実数項ε’が上記数値範囲を満たすことで、以下の作用が生じ、透明光散乱体が反射型透明スクリーンとして好適に使用できると考えられる。すなわち、光が金属系微粒子の中に入ると、金属系微粒子中には光による振動電界が生じるが、同時に金属系微粒子の自由電子によって逆向きの電気分極が生じ電界を遮蔽してしまう。誘電率の実数光ε’が０以下であるとき、光が完全に遮蔽され金属系微粒子の中に光が入って行けない、すなわち、表面凹凸による拡散や金属系微粒子による光の吸収が無いという理想状態を仮定すると、光は全て金属系微粒子表面で反射されることになるため、光の反射性は強い。ε’が０より大きいとき、金属系微粒子の自由電子の振動は光の振動に追随出来ないため光による振動電界を完全には打ち消すことが出来ず、光は金属系微粒子の中に入ったり、透過したりする。その結果、金属系微粒子表面で反射されるのは一部の光だけになり、光の反射性は低くなる。
【００５６】
金属材料としては、上記の反射率Ｒ、好ましくはさらに誘電率を満たす金属材料を用いたものであればよく、純金属や合金も用いることができる。純金属としてはアルミニウム、銀、白金、チタン、ニッケル、およびクロムからなる群から選択されるものが好ましい。金属系微粒子としては、これらの金属材料からなる微粒子や、これらの金属材料を樹脂、ガラス、天然雲母もしくは合成雲母等に被覆した微粒子を用いることができる。また、金属系微粒子の形状は、特に限定されず、薄片状微粒子や略球状微粒子等を用いることができる。各種の金属材料について、各測定波長における屈折率ｎおよび消衰係数ｋを表１に、その値を用いて算出した反射率Ｒおよびε’を表２にまとめる。
【表１】
2016208514.tif 000003
【表２】
2016208514.tif 000004
【００５７】
光輝性薄片状微粒子は、一次粒子の平均径が好ましくは０．０１〜１００μｍ、より好ましくは０．０５〜８０μｍ、さらに好ましくは０．１〜５０μｍ、さらにより好ましくは０．５〜３０μｍである。さらに、光輝性薄片状微粒子は、平均アスペクト比（＝光輝性薄片状微粒子の平均径／平均厚み）が好ましくは３〜８００、より好ましくは４〜７００、さらに好ましくは５〜６００、さらにより好ましくは１０〜５００である。光輝性薄片状微粒子の平均径および平均アスペクト比が上記範囲内であると、シート状透明成型体を透明スクリーン用として使用した場合に、透過視認性を損なわずに投影光の十分な散乱効果が得られることで、鮮明な映像を投影することができる。なお、本発明において、光輝性薄片状微粒子の平均径は、レーザー回折式粒子径分布測定装置（（株）島津製作所製、品番：ＳＡＬＤ−２３００）を用いて測定した。平均アスペクト比は、ＳＥＭ（（株）日立ハイテクノロジーズ製、商品名：ＳＵ−１５００）画像より算出した。
【００５８】
光輝性薄片状微粒子は、市販のものを使用してもよく、例えば、大和金属粉工業株式会社製アルミニウムパウダー、松尾産業株式会社製の金属被覆ガラス（商品名：メタシャイン）を好適に使用することができる。
【００５９】
透明光散乱層中の光輝性薄片状微粒子の含有量は、光輝性薄片状微粒子の正反射率に応じて適宜調節することができ、樹脂に対して、好ましくは０．０００１〜５．０質量％であり、好ましくは０．０００５〜３．０質量％であり、より好ましくは０．００１〜１．０質量％である。光輝性薄片状微粒子を上記範囲のように低濃度で樹脂中に分散させて透明光散乱層を形成することによって、光源から出射される投影光を異方的に散乱反射することにより、投影光の視認性と透過光の視認性とを向上することができる。
【００６０】
（略球状微粒子）
略球状微粒子とは、真球状粒子を含んでいてもよく、凹凸や突起のある球状粒子を含んでいてもよい。樹脂の屈折率ｎ１と略球状微粒子の屈折率ｎ２は、下記数式（１）：
｜ｎ２−ｎ１｜≧０．１    ・・・（１）
を満たすことが好ましく、下記数式（２）：
｜ｎ２−ｎ１｜≧０．１５    ・・・（２）
を満たすことがより好ましく、下記数式（３）：
３．０≧｜ｎ２−ｎ１｜≧０．２    ・・・（３）
を満たすことがさらに好ましい。透明光散乱層を形成する樹脂と略球状微粒子の屈折率が上記数式を満たすことで、透明光散乱層内で光を異方的に散乱させ、視野角を向上させることができる。また、略球状の微粒子を用いることで、光を全方位的に散乱させ、輝度を向上させることができる。
【００６１】
高屈折率を有する略球状微粒子としては、例えば、屈折率ｎ２が好ましくは１．８０〜３．５５であり、より好ましくは１．９〜３．３であり、さらに好ましくは２．０〜３．０である、無機物を微粒化した無機系粒子または金属酸化物や金属塩を微粒化した金属系粒子を用いることができる。無機系粒子としては、ダイヤモンド（ｎ＝２．４２）を挙げることができる。金属酸化物としては、例えば、酸化ジルコニウム（ｎ＝２．４０）、および酸化セリウム（ｎ＝２．２０）等を挙げることができる。金属塩としては、例えば、チタン酸バリウム（ｎ＝２．４０）およびチタン酸ストロンチウム（ｎ＝２．３７）等を挙げることができる。また、低屈折率を有する無機系略球状微粒子としては、例えば、屈折率ｎ２が好ましくは１．３５〜１．８０であり、より好ましくは１．４〜１．７５であり、さらに好ましくは１．４５〜１．７であり、シリカ（酸化ケイ素、ｎ＝１．４５）等を微粒子化した粒子が挙げられる。さらに低屈折率を有する有機系略球状微粒子としては、例えば、アクリル系粒子、ポリスチレン系粒子が挙げられる。これらの略球状微粒子は、１種単独または２種以上を組み合わせて用いることができる。
【００６２】
略球状微粒子の一次粒子のメジアン径は好ましくは０．１〜１００ｎｍであり、より好ましくは０．２〜７０ｎｍであり、さらに好ましくは０．５〜５０ｎｍである。略球状微粒子の一次粒子のメジアン径が上記範囲内であると、透明シートとして使用した場合に、透過視認性を損なわずに投影光の十分な拡散効果が得られることで、透明スクリーンに鮮明な映像を投影することができる。なお、本発明において、無機微粒子の一次粒子のメジアン径（Ｄ５０）は、動的光散乱法により粒度分布測定装置（大塚電子（株）製、商品名：ＤＬＳ−８０００）を用いて測定した粒度分布から求めることができる。
【００６３】
略球状微粒子の含有量は、透明光散乱層の厚さや微粒子の屈折率に応じて適宜調節することができる。透明光散乱層中の微粒子の含有量は、樹脂に対して、好ましくは０．０００１〜２．０質量％であり、より好ましくは０．００１〜１．０質量％であり、さらに好ましくは０．００５〜０．５質量％であり、さらにより好ましくは０．０１〜０．３質量％である。透明光散乱層中の略球状微粒子の含有量が上記範囲内であれば、透明光散乱層の透明性を確保しながら、投射装置から出射される投影光を異方的に十分に拡散させることで、拡散光の視認性と透過光の視認性とを両立することができる。
（基材層）
基材層は、シート状透明成型体の両面または片面に貼り合わせることでシート状透明成型体を支持するための層であり、シート状透明成型体の強度を向上させることができる。基材層は、シート状透明成型体の透過視認性や所望の光学特性を損なわないような透明性の高い樹脂またはガラスからなることが好ましい。このような樹脂としては、例えば、上記の透明光散乱層と同様の透明性の高い樹脂を用いることができる。すなわち、アクリル系樹脂、アクリルウレタン系樹脂、ポリエステルアクリレート系樹脂、ポリウレタンアクリレート系樹脂、エポキシアクリレート系樹脂、ポリエステル系樹脂、ポリオレフィン系樹脂、ウレタン系樹脂、エポキシ系樹脂、ポリカーボネート系樹脂、セルロース系樹脂、アセタール系樹脂、ビニル系樹脂、ポリスチレン系樹脂、ポリアミド系樹脂、ポリイミド系樹脂、メラミン系樹脂、フェノール系樹脂、シリコーン系樹脂、ポリアリレート系樹脂、ポリビニルアルコール系樹脂、ポリ塩化ビニル系樹脂、ポリスルホン系樹脂、およびフッ素系樹脂等の熱可塑性樹脂、熱硬化性樹脂、ならびに電離放射線硬化性樹脂等を好適に用いることができる。また、上記した樹脂を２種以上積層した積層体またはシートを使用してもよい。なお、基材層の厚さは、その強度が適切になるように用途・材料に応じて適宜変更することができる。例えば、１０μｍ〜１ｍｍ（１０００μｍ）の範囲としてもよく、１ｍｍ以上の厚板であってもよい。
【００６４】
（保護層）
保護層は、シート状透明成型体の表面側（視認者側）および裏面側の両面またはいずれか一方の面に積層してもよく、耐光性、耐傷性、基材密着性および防汚性等の機能を付与するための層である。保護層は、シート状透明成型体の透過視認性や所望の光学特性を損なわないような樹脂を用いて形成することが好ましい。
【００６５】
保護層の材料としては、例えば、ポリエチレンテレフタレートやポリエチレンナフタレート等のポリエステル系樹脂、ジアセチルセルロースやトリアセチルセルロース等のセルロース系樹脂、ポリメチルメタクリレート等のアクリル系樹脂、ポリスチレンやアクリロニトリル・スチレン共重合体（ＡＳ樹脂）等のスチレン系樹脂、ポリカーボネート系樹脂などが挙げられる。また、ポリエチレン、ポリプロピレン、エチレン・プロピレン共重合体の如きポリオレフィン系樹脂、シクロオレフィン系ないしはノルボルネン構造を有するオレフィン系樹脂、塩化ビニル系樹脂、ナイロンや芳香族ポリアミド等のアミド系樹脂、イミド系樹脂、スルホン系樹脂、ポリエーテルスルホン系樹脂、ポリエーテルエーテルケトン系樹脂、ポリフェニレンスルフィド系樹脂、ビニルアルコール系樹脂、塩化ビニリデン系樹脂、ビニルブチラール系樹脂、アリレート系樹脂、ポリオキシメチレン系樹脂、エポキシ系樹脂、あるいは前記樹脂のブレンド物などが保護フィルムを形成する樹脂の例として挙げられる。その他、アクリル系やウレタン系、アクリルウレタン系やエポキシ系、シリコーン系等の電離放射線硬化型樹脂、電離放射線硬化型樹脂に熱可塑性樹脂と溶剤を混合したもの、および熱硬化型樹脂などが挙げられる。
【００６６】
電離放射線硬化型樹脂組成物の被膜形成成分は、好ましくは、アクリレート系の官能基を有するもの、例えば比較的低分子量のポリエステル樹脂、ポリエーテル樹脂、アクリル樹脂、エポキシ樹脂、ウレタン樹脂、アルキッド樹脂、スピロアセタール樹脂、ポリブタジェン樹脂、ポリチオールポリエン樹脂、多価アルコール等の多官能化合物の（メタ）アルリレート等のオリゴマー又はプレポリマー及び反応性希釈剤としてエチル（メタ）アクリレート、エチルヘキシル（メタ）アクリレート、スチレン、メチルスチレン、Ｎ−ビニルピロリドン等の単官能モノマー並びに多官能モノマー、例えば、ポリメチロールプロパントリ（メタ）アクリレート、ヘキサンジオール（メタ）アクリレート、トリプロピレングリコールジ（メタ）アクリレート、ジエチレングリコールジ（メタ）アクリレート、ペンタエリスリトールトリ（メタ）アクリレート、ジペンタエリスリトールヘキサ（メタ）アクリレート、１，６−ヘキサンジオールジ（メタ）アクリレート、ネオペンチルグリコールジ（メタ）アクリレート等を比較的多量に含有するものが使用できる。
【００６７】
上記電離放射線硬化型樹脂組成物を紫外線硬化型樹脂組成物とするには、この中に光重合開始剤としてアセトフェノン類、ベンゾフェノン類、ミヒラーベンゾイルベンゾエート、α−アミロキシムエステル、テトラメチルチュウラムモノサルファイド、チオキサントン類や、光増感剤としてｎ−ブチルアミン、トリエチルアミン、ポリ−ｎ−ブチルホソフィン等を混合して用いることができる。特に本発明では、オリゴマーとしてウレタンアクリレート、モノマーとしてジペンタエリスリトールヘキサ（メタ）アクリレート等を混合するのが好ましい。
【００６８】
電離放射線硬化型樹脂組成物の硬化方法としては、前記電離放射線硬化型樹脂組成物の硬化方法は通常の硬化方法、即ち、電子線又は紫外線の照射によって硬化することができる。例えば、電子線硬化の場合には、コックロフトワルトン型、バンデグラフ型、共振変圧型、絶縁コア変圧器型、直線型、ダイナミトロン型、高周波型等の各種電子線加速機から放出される５０〜１０００ＫｅＶ、好ましくは１００〜３００ＫｅＶのエネルギーを有する電子線等が使用され、紫外線硬化の場合には超高圧水銀灯、高圧水銀灯、低圧水銀灯、カーボンアーク、キセノンアーク、メタルハライドランプ等の光線から発する紫外線等が利用できる。
【００６９】
保護層は、上記電離放射（紫外線）線硬化型樹脂組成物の塗工液をスピンコート、ダイコート、ディップコート、バーコート、フローコート、ロールコート、グラビアコート等の方法で、上記の反射型スクリーン用シート状透明成型体の表面側（視認者側）および裏面側の両面またはいずれか一方の面に塗布し、上記のような手段で塗工液を硬化させることにより形成することができる。
【００７０】
（粘着層）
粘着層は、シート状透明成型体の少なくとも片面に基材層や反射防止層等を貼付するための層である。シート状透明成型体の両面に粘着層を設け、基材層でシート状透明成型体を挟んだ積層構造を作製することも可能である。粘着層は、シート状透明成型体の透過視認性や所望の光学特性を損なわないような粘着剤組成物を用いて形成することが好ましい。粘着剤組成物としては、例えば、天然ゴム系、合成ゴム系、ポリ（メタ）アクリル系、ポリビニルエーテル系、ポリウレタン系、ポリシリコーン系、ポリビニルアルコール系等が挙げられる。合成ゴム系の具体例としては、スチレン−ブタジエンゴム、アクリロニトリル−ブタジエンゴム、ポリイソブチレンゴム、イソブチレン−イソプレンゴム、スチレン−イソプレンブロック共重合体、スチレン−ブタジエンブロック共重合体、スチレン−エチレン−ブチレンブロック共重合体が挙げられる。ポリビニルアルコール系の具体例としてはポリビニルブチラール、エチレン−酢酸ビニル樹脂が挙げられる。ポリシリコーン系の具体例としては、ジメチルポリシロキサン等が挙げられる。これらの中でも、ポリビニルアルコール系粘着剤、アクリル系粘着剤が好ましい。これらの粘着剤は、１種単独または２種以上を組み合わせて用いることができる。
【００７１】
アクリル系樹脂粘着剤は、少なくとも（メタ）アクリル酸アルキルエステルモノマーを含んで重合させたものである。炭素原子数１〜１８程度のアルキル基を有する（メタ）アクリル酸アルキルエステルモノマーとカルボキシル基を有するモノマーとの共重合体であるのが一般的である。なお、（メタ）アクリル酸とは、アクリル酸またはメタクリル酸の少なくともいずれか一方をいう。（メタ）アクリル酸アルキルエステルモノマーの例としては、（メタ）アクリル酸メチル、（メタ）アクリル酸エチル、（メタ）アクリル酸ｎ−プロピル、（メタ）アクリル酸ｓｅｃ−プロピル、（メタ）アクリル酸ｎ−ブチル、（メタ）アクリル酸ｓｅｃ−ブチル、（メタ）アクリル酸ｔｅｒｔ−ブチル、（メタ）アクリル酸イソアミル、（メタ）アクリル酸ｎ−ヘキシル、（メタ）アクリル酸シクロヘキシル、（メタ）アクリル酸ｎ−オクチル、（メタ）アクリル酸イソオクチル、（メタ）アクリル酸２−エチルヘキシル、（メタ）アクリル酸ウンデシルおよび（メタ）アクリル酸ラウリル等を挙げることができる。また、上記（メタ）アクリル酸アルキルエステルは、通常は、アクリル系粘着剤中に３０〜９９．５質量部の割合で共重合されている。
【００７２】
また、アクリル系樹脂粘着剤を形成するカルボキシル基を有するモノマーとしては、（メタ）アクリル酸、イタコン酸、クロトン酸、マレイン酸、マレイン酸モノブチルおよびβ−カルボキシエチルアクリレート等のカルボキシル基を含有するモノマーを挙げることができる。
【００７３】
アクリル系樹脂粘着剤には、上記の他に、アクリル系樹脂粘着剤の特性を損なわない範囲内で他の官能基を有するモノマーが共重合されていても良い。他の官能基を有するモノマーの例としては、（メタ）アクリル酸２−ヒドロキシエチル、（メタ）アクリル酸２−ヒドロキシプロピルおよびアリルアルコール等の水酸基を含有するモノマー；（メタ）アクリルアミド、Ｎ−メチル（メタ）アクリルアミドおよびＮ−エチル（メタ）アクリルアミド等のアミド基を含有するモノマー；Ｎ−メチロール（メタ）アクリルアミドおよびジメチロール（メタ）アクリルアミド等のアミド基とメチロール基とを含有するモノマー；アミノメチル（メタ）アクリレート、ジメチルアミノエチル（メタ）アクリレートおよびビニルピリジン等のアミノ基を含有するモノマーのような官能基を有するモノマー； アリルグリシジルエーテル、（メタ）アクリル酸グリシジルエーテルなどのエポキシ基含有モノマーなどが挙げられる。この他にもフッ素置換（メタ）アクリル酸アルキルエステル、（メタ）アクリロニトリルなどのほか、スチレンおよびメチルスチレンなどのビニル基含有芳香族化合物、酢酸ビニル、ハロゲン化ビニル化合物などを挙げることができる。
【００７４】
アクリル系樹脂粘着剤には、上記のような他の官能基を有するモノマーの他に、他のエチレン性二重結合を有するモノマーを使用することができる。エチレン性二重結合を有するモノマーの例としては、マレイン酸ジブチル、マレイン酸ジオクチルおよびフマル酸ジブチル等のα,β−不飽和二塩基酸のジエステル； 酢酸ビニル、プロピオン酸ビニル等のビニルエステル；ビニルエーテル；スチレン、α−メチルスチレンおよびビニルトルエン等のビニル芳香族化合物；（メタ）アクリロニトリル等を挙げることができる。また、上記のようなエチレン性二重結合を有するモノマーの他に、エチレン性二重結合を２個以上有する化合物を併用することもできる。このような化合物の例としては、ジビニルベンゼン、ジアリルマレート、ジアリルフタレート、エチレングリコールジ（メタ）アクリレ-ト、トリメチロールプロパントリ（メタ）アクリレート、メチレンビス（メタ）アクリルアミド等を挙げることができる。
【００７５】
さらに、上記のようなモノマーの他に、アルコキシアルキル鎖を有するモノマー等を使用することができる。（メタ）アクリル酸アルコキシアルキルエステルの例としては、（メタ）アクリル酸２−メトキシエチル、（メタ）アクリル酸メトキシエチル、（メタ）アクリル酸２−メトキシプロピル、（メタ）アクリル酸３−メトキシプロピル、（メタ）アクリル酸２−メトキシブチル、（メタ）アクリル酸４−メトキシブチル、（メタ）アクリル酸２−エトキシエチル、（メタ）アクリル酸３−エトキシプロピル、（メタ）アクリル酸４−エトキシブチルなどを挙げることができる。
【００７６】
粘着剤組成物としては、上記したアクリル系樹脂粘着剤の他、（メタ）アクリル酸アルキルエステルモノマーの単独重合体であっても良い。例えば、（メタ）アクリル酸エステル単独重合体としては、ポリ（メタ）アクリル酸メチル、ポリ（メタ）アクリル酸エチル、ポリ（メタ）アクリル酸プロピル、ポリ（メタ）アクリル酸ブチル、ポリ（メタ）アクリル酸オクチル等が挙げられる。  アクリル酸エステル単位２種以上を含む共重合体としては、（メタ）アクリル酸メチル−（メタ）アクリル酸エチル共重合体、（メタ）アクリル酸メチル−（メタ）アクリル酸ブチル共重合体、（メタ）アクリル酸メチル−（メタ）アクリル酸２−ヒドロキシエチル共重合体、（メタ）アクリル酸メチル−（メタ）アクリル酸２−ヒドロキシ３−フェニルオキシプロピル共重合体等が挙げられる。（メタ）アクリル酸エステルと他の官能性単量体との共重合体としては、（メタ）アクリル酸メチル−スチレン共重合体、（メタ）アクリル酸メチル−エチレン共重合体、（メタ）アクリル酸メチル−（メタ）アクリル酸２−ヒドロキシエチル−スチレン共重合体が挙げられる。
【００７７】
粘着剤は市販のものを使用してもよく、例えば、ＳＫダイン２０９４、ＳＫダイン２１４７、ＳＫダイン１８１１Ｌ、ＳＫダイン１４４２、ＳＫダイン１４３５、およびＳＫダイン１４１５（以上、綜研化学（株）製）、オリバインＥＧ−６５５、およびオリバインＢＰＳ５８９６（以上、東洋インキ（株）製）等（以上、商品名）を好適に使用することができる。
【００７８】
（反射防止層）
反射防止層は、シート状透明成型体表面やその積層体の最表面での反射や、外光の映りこみを防止するための層である。反射防止層は、シート状透明成型体やその積層体の視認者側または反対側の片面にのみ積層されるものであってもよく、両面に積層されるものであってもよい。特に反射型スクリーンとして用いる際には視認者側に積層するのが好ましい。反射防止層は、シート状透明成型体やその積層体の透過視認性や所望の光学特性を損なわないような樹脂を用いて形成することが好ましい。このような樹脂としては、例えば、紫外線・電子線によって硬化する樹脂、即ち、電離放射線硬化型樹脂、電離放射線硬化型樹脂に熱可塑性樹脂と溶剤を混合したもの、および熱硬化型樹脂を用いることができるが、これらの中でも電離放射線硬化型樹脂が特に好ましい。
【００７９】
反射防止層の形成方法としては、特に限定されないが、コーティングフィルムの貼合、フィルム基板に直接蒸着またはスパッタリング等でドライコートする方式、グラビア塗工、マイクログラビア塗工、バー塗工、スライドダイ塗工、スロットダイ塗工、デイップコート等のウェットコート処理などの方式を用いることができる。
【００８０】
＜シート状透明成型体の製造方法＞
本発明によるシート状透明成型体の製造方法は、透明光散乱層を形成する工程を含むものであり、保護層、基材層、粘着層、および反射防止層等の他の層をさらに積層する場合は、積層工程を含む他の層の形成工程をさらに含んでもよい。透明光散乱層を形成する工程は、混練工程と製膜工程からなる押出成型法、キャスト成膜法、グラビア塗工、マイクログラビア塗工、バー塗工、スライドダイ塗工、スロットダイ塗工、デイップコート、噴霧等を含む塗布法、射出成型法、カレンダー成型法、ブロー成型法、圧縮成型法、２枚のガラス板の間にモノマー液を封入し、その中で塊状重合を行い、重合固化させて板状成型体を得るセルキャスト法など公知の方法により成型加工でき、成膜可能な膜厚範囲の広さから、押出成型法、射出成型法を好適に用いることができる。以下、製造方法の各工程について詳述する。
【００８１】
（混練工程）
混練工程は、押出機を用いて透明光散乱層を形成する工程である。押出機としては単軸または二軸混練押出機を用いることができ、二軸混錬押出機を用いて、二軸混錬押出機のスクリュー全長にわたる平均値として、好ましくは３〜１８００ＫＰａ、より好ましくは６〜１４００ＫＰａのせん断応力をかけながら、上記の樹脂と微粒子とを混錬して、樹脂組成物を得る工程である。せん断応力が上記範囲内であれば、微粒子を樹脂中に十分に分散させることができる。特に、せん断応力が３ＫＰａ以上であれば、微粒子の分散均一性をより向上させることができ、１８００ＫＰａ以下であれば、樹脂の分解を防ぎ、透明光散乱層内に気泡が混入するのを防止することができる。せん断応力は、二軸混錬押出機を調節することで、所望の範囲に設定することができる。本発明においては、微粒子を予め添加した樹脂（マスターバッチ）と、微粒子を添加していない樹脂とを混合したものを、二軸混錬押出機を用いて混練して、樹脂組成物を得てもよい。上記は混練工程の一例であり、単軸混錬押出機を用いて微粒子を予め添加した樹脂（マスターバッチ）を作製しても良く、一般的に知られている分散剤を添加してマスターバッチを作製しても良い。
【００８２】
樹脂組成物には、上記の樹脂と微粒子以外にも、シート状透明成型体の透過視認性や所望の光学性能を損なわない範囲で、従来公知の添加剤を加えてもよい。添加剤としては、例えば、酸化防止剤、滑剤、光安定剤、相溶化剤、核剤および安定剤等が挙げられる。なお、樹脂と微粒子は、上記で説明したとおりである。
【００８３】
混練工程に用いる二軸混錬押出機は、シリンダー内に２本のスクリューが挿入されたものであり、スクリューエレメントを組み合わせて構成される。スクリューは、少なくとも、搬送エレメントと、混練エレメントとを含むフライトスクリューを好適に用いることができる。混練エレメントは、ニーディングエレメント、ミキシングエレメント、およびロータリーエレメントからなる群から選択される少なくとも１種を含むことが好ましい。このような混練エレメントを含むフライトスクリューを用いることで、所望のせん断応力をかけながら、微粒子を樹脂中に十分に分散させることができる。
【００８４】
（製膜工程）
製膜工程は、混練工程で得られた樹脂組成物を製膜する工程である。製膜方法は、特に限定されず、従来公知の方法により、樹脂組成物からなるシート状透明成型体を製膜することができる。例えば、混練工程で得られた樹脂組成物を、融点以上の温度（Ｔｍ〜Ｔｍ＋７０℃）に加熱された溶融押出機に供給して、樹脂組成物を溶融する。溶融押出機としては、単軸混練押出機、二軸混練押出機、ベント押出機、タンデム押出機等を目的に応じて使用することができる。
【００８５】
続いて、溶融した樹脂組成物を、例えばＴダイ等のダイによりシート状に押し出し、押し出されたシート状物を、回転している冷却ドラムなどで急冷固化することによりシート状の成型体を成型することができる。なお、上記の混練工程と連続して製膜工程を行う場合には、混練工程で得られた樹脂組成物を溶融状態のまま直接、ダイより押出してシート状の透明光散乱層を成型することもできる。
【００８６】
製膜工程により得られたシート状の透明光散乱層は、従来公知の方法により、さらに一軸延伸または二軸延伸してもよい。上記の透明光散乱層を延伸することで、機械強度を向上させることができる。
【００８７】
（積層工程）
積層工程は、保護層、基材層、粘着層、および反射防止層等の他の層を設ける場合に、製膜工程で得られたシート状の透明光散乱層上に、他の層をさらに積層する工程である。他の層の積層方法は、特に限定されず、従来公知の方法により行うことができる。
【００８８】
＜透明スクリーン＞
本発明による透明スクリーンは、上記のシート状透明成型体を備えてなる。透明スクリーンは、上記のシート状透明成型体のみからなるものでもよく、透明パーティション等の支持体をさらに備えるものでもよい。透明スクリーンは、平面であってもよく、曲面であってもよく、凹凸面を有していてもよい。  
【００８９】
本発明による透明スクリーンは、背面投射型スクリーン（透過型スクリーン）であってもよく、前面投射型スクリーン（反射型スクリーン）であってもよい。すなわち、本発明による透明スクリーンを備える映像表示装置においては、光源の位置がスクリーンに対して視認者と反対側にあってもよく（透過型スクリーン）、視認者側にあってもよい（反射型スクリーン）。また、反射型スクリーンとして用いた場合、視認者は上記シート状透明成型体の透明光散乱層側から画像を視認する態様が好ましい。このような透明スクリーンは、光源ら出射される投影光を異方的に散乱反射することにより投影光の視認性に優れ、さらに視野角が広く、かつ透過光の視認性に優れるものである。
【００９０】
（支持体）
支持体は、シート状透明成型体を支持するためのものである。支持体は、反射型スクリーンの透過視認性や所望の光学特性を損なわないものであればよく、例えば、透明パーティション、ガラスウィンドウ、乗用車のヘッドアップディスプレイ、およびウェアラブルディスプレイ等が挙げられる。
【００９１】
＜建物用部材＞
本発明による建物用部材は、上記のシート状透明成型体または上記の透明スクリーンを備えてなる。建物用部材としては、住宅の窓ガラス、コンビニや路面店のガラス壁等を挙げることができる。建物用部材は上記のシート状透明成型体または上記の透明スクリーンを備えることで、別途のスクリーンを設けなくても、建物用部材上に鮮明な画像を表示させることができる。
【００９２】
＜車両用部材＞
本発明による車両用部材は、上記のシート状透明成型体または上記の透明スクリーンを備えてなる。車両用部材としては、フロントガラスやサイドガラス等が挙げられる。車両用部材は上記のシート状透明成型体または上記の透明スクリーンを備えることで、別途のスクリーンを設けなくても、車両用部材上に鮮明な画像を表示させることができる。
【００９３】
＜映像投影システム＞
本発明による映像投影システムは、上記のシート状透明成型体または透明スクリーンと、投射装置とを備えてなる。当該画像表示装置においては、投射装置（光源）の位置がスクリーンに対して視認者側にあってもよく、視認者の反対側にあってもよい。投射装置とは、スクリーン上に映像を投射できるものであれば特に限定されず、例えば、市販のフロントプロジェクタを用いることができる。
【００９４】
本発明による透明スクリーンおよび映像投影システムの一実施形態の模式図を図３に示す。透明スクリーン３３は、透明パーティション（支持体）３２と、透明パーティション３２上の視認者３４側にシート状透明成型体３１とを備えてなる。シート状透明成型体３１は、透明パーティション３２に貼付するために、粘着層を含んでもよい。透過型スクリーンである場合、映像投影システムは、透明スクリーン３３と、透明パーティション３２に対して視認者３４と反対側（背面側）に設置された投射装置３５Ａとを備えてなる。投射装置３５Ａから出射された投影光３６Ａは、透明スクリーン３３の背面側から入射し、透明スクリーン３３により異方的に散乱することで、視認者３４は散乱光３７Ａを視認できる。また、反射型スクリーンである場合、映像投影システムは、透明スクリーン３３と、透明パーティション３２に対して視認者３４と同じ側（前面側）に設置された投射装置３５Ｂとを備えてなる。投射装置３５Ｂから出射された投影光３６Ｂは、透明スクリーン３３の前面側から入射し、透明スクリーン３３により異方的に散乱することで、視認者３４は散乱光３７Ｂを視認できる。
【実施例】
【００９５】
以下、実施例と比較例を挙げて本発明をより具体的に説明するが、本発明は下記の実施例に限定解釈されるものではない。【００９６】
実施例および比較例において、各種物性および性能評価の測定方法は次のとおりである。
（１）ヘイズ
濁度計（日本電色工業（株）製、品番：ＮＤＨ−５０００）を用い、ＪＩＳ Ｋ７１３６に準拠して測定した。
（２）全光線透過率
濁度計（日本電色工業（株）製、品番：ＮＤＨ−５０００）を用い、ＪＩＳ Ｋ７３６１−１に準拠して測定した。
（３）拡散透過率
濁度計（日本電色工業（株）製、品番：ＮＤＨ−５０００）を用い、ＪＩＳ Ｋ７３６１−１に準拠して測定した。
（４）反射正面光度
変角光度計（日本電色工業（株）製、品番：ＧＣ５０００Ｌ）を用いて測定した。光源の入射角を４５度にセットし、測定ステージに白色度９５．７７の標準白色板を載せたときの０度方向への反射光強度を１００とした。サンプル測定時は、光源の入射角を１５度にセットし、０度方向への反射光の強度を測定した。
（５）透過正面光度
変角光度計（日本電色工業（株）製、品番：ＧＣ５０００Ｌ）を用いて測定した。光源の入射角を０度にセットし、測定ステージに何も置かない状態での０度方向への透過光強度を１００とした。サンプル測定は、光源の入射角を１５度にセットし、０度方向への透過光の強度を測定した。
（６）視野角
変角光度計（日本電色工業（株）製、品番：ＧＣ５０００Ｌ）を用いて測定した。光源の入射角を０度にセットし、測定ステージに何も置かない状態での０度方向への透過光強度を１００とした。サンプル測定時は、光源の入射角は０度のまま、−８５度から＋８５度までの透過光強度を１度刻みで測定した。測定範囲の中で、透過光強度が０．００１以上ある範囲を視野角とした。
（７）正反射率
分光測色計（コニカミノルタ（株）製、品番：ＣＭ−３５００ｄを用いて測定した。適切な溶媒（水またはメチルエチルケトン）に分散させた光輝性薄片状微粒子をスライドガラス上に膜厚が０．５ｍｍ以上になるように塗布、乾燥させた。得られた塗膜付きガラス板について、ガラス面の法線に対して４５度の角度でガラス面から塗膜へ光を入射したときの正反射率を測定した。
（８）写像性
写像性測定器（スガ試験機（株）製、品番：ＩＣＭ−１Ｔ）を用い、ＪＩＳ  Ｋ７３７４に準拠して、光学くし幅０．１２５ｍｍで測定した時の像鮮明度（％）の値を写像性とした。像鮮明度の値が大きい程、透過写像性が高いことを示す。
（９）遮蔽係数
紫外可視近赤外分光光度計（(株)島津製作所製、型番ＵＶ−２６００）を用い、ＪＩＳ  Ａ５７５９に準拠して測定した。
（１０）耐光性：ｂ＊値、ＭＩＴ耐折度回数
耐光性の評価には、キセノンウェザーメーター〔東洋精機製作所  アトラスＣｉ４０００〕を用いて、二軸延伸フィルムに、放射照度６０Ｗ／ｍ２、ブラックパネル温度６３±３℃、湿度５０％ＲＨ、６００時間光照射して行った。光照射後のｂ＊値を光照射前のｂ＊値（ｂ＊１）から差し引きした値Δｂ＊（＝ｂ＊１−ｂ＊）、および光照射前後におけるＭＩＴ耐折度回数の差し引き値ΔＭＩＴ（＝光照射前ＭＩＴ−光照射後ＭＩＴ）を求め、耐光性を評価した。ｂ＊は日本電色工業（株）製Ｓｐｅｃｔｒｏｐｈｏｔｏｍｅｔｅｒ  ＳＤ６０００を用いて５回測定して平均値を算出し、Δｂ＊（＝ｂ＊１−ｂ＊）は、光照射後のｂ＊値を光照射前のｂ＊値（ｂ＊１）から差し引きして算出した。ＭＩＴ耐折度回数は、テスター産業株式会社製のＢＥ−２０１  ＭＩＴ耐屈度試験機を使用し、加重２００ｇ、折り曲げ点先端Ｒは０．３８、屈曲速度は１７５回／分、屈曲角度は左右１３５°、フィルムサンプルの幅は１５ｍｍの測定条件下、シート状透明成型体の搬送方向に繰り返し屈曲させたときに破断した屈曲回数と、幅方向に繰り返し屈曲させたときに破断した屈曲回数との平均値を求めることで測定した。ΔＭＩＴは、光照射前後におけるＭＩＴ耐折度回数の差し引き値（光照射前ＭＩＴ−光照射後ＭＩＴ）として算出した。
（１１）スクリーン性能
透明スクリ−ンとして下記で作製したシート状透明成型体に、シート状透明成型体の法線方向に対して角度１５度で５０ｃｍ離れた位置から、オンキョーデジタルソリューションズ（株）製のモバイルＬＥＤミニプロジェクターＰＰ−Ｄ１Ｓを用いて画像を投影した。次に、スクリ−ンの面上に焦点が合うようにプロジェクターの焦点つまみを調整した後、スクリ−ンの前方１ｍおよび後方１ｍの２ヶ所からスクリ−ンに映し出された画像を目視で観察し、下記の基準に基づいて目視で評価した。前方からの観察により反射型透明スクリーンとしての性能が評価でき、後方からの観察により透過型透明スクリーンとしての性能が評価できる。
［評価基準］
◎：極めて鮮明に映像を視認することができた。
○：鮮明に映像を視認することができた。
△：映像の輪郭、色相がややぼやけて視認された。
×：映像の輪郭がぼやけ、スクリーンとして使用するには不適であった。【００９７】
［実施例Ａ１］
（１）微粒子を添加した熱可塑性樹脂ペレットの作製（以下、「ペレット作製工程」という）
熱可塑性樹脂としてポリエチレンテレフタレート（ＰＥＴ）ペレット（（株）ベルポリエステルプロダクツ製、商品名：ＩＰ１２１Ｂ）を用意した。該ＰＥＴペレットに、赤外線遮蔽性微粒子として、ＰＥＴペレットに対して０．００１質量％のセシウム酸化タングステン微粒子（住友金属鉱山(株)社製、商品名：ＹＭＦ−０２Ａ、一次粒子の平均径１５ｎｍ、屈折率１．６６）、光輝性薄片状微粒子として、ＰＥＴペレットに対して０．００８５質量％の薄片状アルミニウム微粒子Ａ（一次粒子の平均径１０μｍ、アスペクト比３００、正反射率６２．８％）を加えて、回転型混合器にて混合することでＰＥＴペレット表面に均一にセシウム酸化タングステン微粒子および薄片状アルミニウム微粒子が付着したＰＥＴペレットを得た。
（２）透明光散乱層（シート状透明成型体）の作製（以下、「シート作製工程」という）
得られた微粒子添加ＰＥＴペレットをスクリュー式の二軸混練押出機（テクノベル（株）製、商品名：ＫＺＷ−３０ＭＧ）のホッパーに投入し、８０μｍの厚さの透明光散乱層（シート状透明成型体）を作製した。なお、二軸混練押出機のスクリュー径は２０ｍｍであり、スクリュー有効長（Ｌ／Ｄ）は３０であった。また、二軸混練押出機にはアダプタを介し、ハンガーコートタイプのＴダイを設置した。押出温度は２７０℃とし、スクリュー回転数は５００ｒｐｍとし、せん断応力は３００ＫＰａとした。使用したスクリューは全長６７０ｍｍであり、スクリューのホッパー側から１６０ｍｍの位置から１８５ｍｍの位置までの間にミキシングエレメントを含み、かつ１８５ｍｍから２８５ｍｍの位置の間にニーディングエレメントを含み、その他の部分はフライト形状であった。
（３）透明スクリーンの評価
作製した透明光散乱層（シート状透明成型体）をそのまま透明スクリーンに用いたところ、ヘイズ値は４．８％、拡散透過率は４．１％、全光線透過率は８６．０％であり、高い透明性を有していた。
変角光度計にて測定した透過正面光度（×１０００）は、１．００であり、透過正面光度に優れることが分かった。変角光度計にて測定した反射正面光度は、９．８であり、反射正面光度に優れることが分かった。変角光度計にて測定した視野角は±１８度であり、視野角特性に優れることが分かった。また、写像性測定器にて測定した写像性は８９％であり、視認性を目視で評価した結果、前方観察時、後方観察時ともに鮮明に映像を視認することができ、特に前方観察時に極めて鮮明な映像を視認することができた。また、遮蔽係数は０．８５であり、優れた熱線遮蔽効果を有することが分かった。【００９８】
［実施例Ａ２］
実施例Ａ１の（１）ペレット作製工程において、セシウム酸化タングステン微粒子の添加量を０．０１０質量％とし、さらに略球状微粒子として酸化ジルコニウム粒子（関東電化工業（株）製、屈折率２．４０、一次粒子のメジアン径１０ｎｍ）を０．１５質量％添加した以外は実施例Ａ１と同様にして、膜厚１００μｍの透明光散乱層（シート状透明成型体）を作製した。
作製した透明光散乱層（シート状透明成型体）をそのまま透明スクリーンに用いたところ、ヘイズ値は１３．９％、拡散透過率は１０．１％、全光線透過率は７２．４％であり、高い透明性を有していた。
変角光度計にて測定した透過正面光度（×１０００）は１１．２９であり、透過正面光度に優れることが分かった。変角光度計にて測定した反射正面光度は、５．１であり、反射正面光度に優れることが分かった。変角光度計にて測定した視野角は±３２度であり、視野角特性に優れることが分かった。また、写像性測定器にて測定した写像性は８５％であり、視認性を目視で評価した結果、前方観察時、後方観察時ともに極めて鮮明に映像を視認することができた。また、遮蔽係数は０．６８であり、優れた熱線遮蔽効果を有することが分かった。【００９９】
［実施例Ａ３］
実施例Ａ１の（１）ペレット作製工程において、薄片状アルミニウム微粒子Ａの添加量を０．０４２質量％とし、赤外線遮蔽性微粒子としてセシウム酸化タングステンの代わりに六ホウ化ランタン（住友金属鉱山(株)社製、商品名：ＫＨＦ−７ＡＨ、平均径８０ｎｍ）を０．００１質量％用いた以外は実施例Ａ１と同様にして、膜厚８０μｍの透明光散乱層（シート状透明成型体）を作製した。なお、ＫＨＦ−７ＡＨ（六ホウ化ランタン）はセシウム酸化タングステン含有量の１．５倍量の酸化ジルコニウムを含有しているため、透明光散乱層は０．００１５質量％の酸化ジルコニウムを含有している。
作製した透明光散乱層（シート状透明成型体）をそのまま透明スクリーンに用いたところ、ヘイズ値は１８．１％、拡散透過率は１２．９％、全光線透過率は７１．０％であり、実施例Ａ２と比較するとやや劣るものの、十分な透明性を有していた。
変角光度計にて測定した透過正面光度（×１０００）は、３．１１であり、透過正面光度（×１０００）に優れることが分かった。変角光度計にて測定した反射正面光度は、３８．２であり、反射正面光度に優れることが分かった。変角光度計にて測定した視野角は±３３度であり、視野角特性に優れることが分かった。また、写像性測定器にて測定した写像性は９１％であり、視認性を目視で評価した結果、前方観察時、後方観察時ともに極めて鮮明に映像を視認することができた。また、遮蔽係数は０．８８であり、優れた熱線遮蔽効果を有することが分かった。【０１００】
［実施例Ａ４］
実施例Ａ１の（１）ペレット作製工程において、光輝性薄片状微粒子として薄片状アルミニウム微粒子Ｂ（一次粒子の平均径７μｍ、アスペクト比４０、正反射率２４．６％）をＰＥＴペレットに対して０．０１４質量％を添加し、赤外線遮蔽性微粒子としてセシウム酸化タングステンの代わりに酸化チタン（テイカ(株)社製、商品名：ＪＲ−１０００、平均径１μｍ）を０．００５質量％添加した以外は実施例Ａ１と同様にして膜厚１００μｍの透明光散乱層（シート状透明成型体）を作製した。
作製した透明光散乱層（シート状透明成型体）をそのまま透明スクリーンに用いたところ、ヘイズ値は５．１％、拡散透過率は４．４％、全光線透過率は８６．４％であり、高い透明性を有していた。
変角光度計にて測定した透過正面光度（×１０００）は、０．８０であり、透過正面光度に優れることが分かった。変角光度計にて測定した反射正面光度は、６．３であり、反射正面光度に優れることが分かった。変角光度計にて測定した視野角は±１８度であり、視野角特性に優れることが分かった。また、写像性測定器にて測定した写像性は９１％であり、視認性を目視で評価した結果、前方観察時、後方観察時ともに鮮明に映像を視認することができ、特に前方観察時に極めて鮮明な映像を視認することができた。また、遮蔽係数は０．８７であり、優れた熱線遮蔽効果を有することが分かった。【０１０１】
［実施例Ａ５］
実施例Ａ１の（１）ペレット作製工程において、光輝性薄片状微粒子として酸化チタン（ＴｉＯ２）被覆雲母（トピー工業（株）製、商品名：Ｈｅｌｉｏｓ  Ｒ１０Ｓ、一次粒子の平均径１２μｍ、アスペクト比８０、正反射率１６．５％）を０．１質量％用いた以外は実施例Ａ１と同様にして膜厚１００μｍの透明光散乱層（シート状透明成型体）を作製した。
作製した透明光散乱層（シート状透明成型体）をそのまま透明スクリーンに用いたところ、ヘイズ値は２．８％、拡散透過率は２．６％、全光線透過率は９１．２％であり、高い透明性を有していた。
変角光度計にて測定した透過正面光度（×１０００）は、１．４５であり、透過正面光度に優れることが分かった。変角光度計にて測定した反射正面光度は、８．２であり、反射正面光度に優れることが分かった。変角光度計にて測定した視野角は±１５度であり、視野角特性に優れることが分かった。また、写像性測定器にて測定した写像性は８８％であり、視認性を目視で評価した結果、前方観察時、後方観察時ともに鮮明に映像を視認することができ、特に前方観察時に極めて鮮明な映像を視認することができた。また、遮蔽係数は０．８６であり、優れた熱線遮蔽効果を有することが分かった。【０１０２】
［実施例Ａ６］
実施例Ａ１の（１）ペレット作製工程において、光輝性薄片状微粒子としてアルミニウムＣ（一次粒子の平均径１μｍ、アスペクト比２５、正反射率１６．８％）を０．００１質量％用いた以外は実施例Ａ１と同様にして膜厚８０μｍの透明光散乱層（シート状透明成型体）を作製した。
作製した透明光散乱層（シート状透明成型体）をそのまま透明スクリーンに用いたところ、ヘイズ値は１．８％、拡散透過率は１．７％、全光線透過率は９２．１％であり、高い透明性を有していた。
変角光度計にて測定した透過正面光度（×１０００）は、０．６５であり、透過正面光度に優れることが分かった。変角光度計にて測定した反射正面光度は、２．９であり、反射正面光度に優れることが分かった。変角光度計にて測定した視野角は±１５度であり、視野角特性に優れることが分かった。また、写像性測定器にて測定した写像性は９２％であり、視認性を目視で評価した結果、前方観察時、後方観察時ともに鮮明に映像を視認することができ、特に前方観察時に極めて鮮明な映像を視認することができた。また、遮蔽係数は０．８８であり、優れた熱線遮蔽効果を有することが分かった。【０１０３】
［実施例Ａ７］
実施例Ａ２の（１）ペレット作製工程において、光輝性薄片状微粒子を添加しなかった以外は実施例Ａ２と同様にして膜厚１００μｍの透明光散乱層（シート状透明成型体）を作製した。
作製した透明光散乱層（シート状透明成型体）をそのまま透明スクリーンに用いたところ、ヘイズ値は１３．２％、拡散透過率は１０．７％、全光線透過率は８１．３％であり、高い透明性を有していた。
変角光度計にて測定した透過正面光度（×１０００）は、３．８であり、透過正面光度に優れることが分かった。変角光度計にて測定した反射正面光度は、１．９であり、反射正面光度に優れることが分かった。変角光度計にて測定した視野角は±２８度であり、視野角特性に優れることが分かった。また、写像性測定器にて測定した写像性は８８％であり、視認性を目視で評価した結果、前方観察時、後方観察時ともに鮮明に映像を視認することができ、特に後方観察時に極めて鮮明な映像を視認することができた。また、遮蔽係数は０．６９であり、優れた熱線遮蔽効果を有することが分かった。【０１０４】
［実施例Ａ８］
実施例Ａ１の（１）ペレット作製工程において、セシウム酸化タングステンの添加量を０．０００１質量％とし、光輝性薄片状微粒子として薄片状アルミニウム微粒子Ａの代わりに銀粒子（一次粒子の平均径１μｍ、アスペクト比２００、正反射率３２．８％）を０．００１質量％とした以外は実施例Ａ１と同様にしてセシウム酸化タングステンおよび銀粒子が付着したペレットを得た。得られたペレットを用い、射出成形機（日精樹脂工業（株）製、商品名：ＦＮＸ−ＩＩＩ）にて膜厚１０００μｍの透明光散乱層（シート状透明成型体）を作製した。
作製した透明光散乱層（シート状透明成型体）をそのまま透明スクリーンに用いたところ、ヘイズ値は６．４％、拡散透過率は４．５％、全光線透過率は７０．１％であり、高い透明性を有していた。
変角光度計にて測定した透過正面光度（×１０００）は、１．４２であり、透過正面光度に優れることが分かった。変角光度計にて測定した反射正面光度は、１４．８であり、反射正面光度に優れることが分かった。変角光度計にて測定した視野角は±１８度であり、視野角特性に優れることが分かった。また、写像性測定器にて測定した写像性は７４％であり、視認性を目視で評価した結果、前方観察時、後方観察時ともに鮮明に映像を視認することができ、特に前方観察時に極めて鮮明な映像を視認することができた。また、遮蔽係数は０．８７であり、優れた熱線遮蔽効果を有することが分かった。【０１０５】
［比較例Ａ１］
実施例Ａ１の（１）ペレット作製工程において、赤外線遮蔽性微粒子を添加しなかった以外は実施例Ａ１と同様にして、膜厚１００μｍの透明光散乱層（シート状透明成型体）を作製した。
作製した透明光散乱層（シート状透明成型体）をそのまま透明スクリーンに用いたところ、ヘイズ値は４．０％、拡散透過率は３．６％、全光線透過率は８９．１％であり、写像性測定器にて測定した写像性は９２％であった。
変角光度計にて測定した透過正面光度（×１０００）は、１．０６であり、反射正面光度は、９．２であった。変角光度計にて測定した視野角は±１４度であり、視認性を目視で評価した結果、特に前方観察時において鮮明な画像を視認することができたが、遮蔽係数は０．９５であり、熱線遮蔽効果が劣っていた。【０１０６】
［比較例Ａ２］
実施例Ａ１の（１）ペレット作製工程において、光輝性薄片状微粒子を添加せず、光輝性の無い薄片状微粒子として、雲母粒子（（株）ヤマグチマイカ製、商品名：Ａ−２１Ｓ、一次粒子の平均径２３μｍ、アスペクト比７０、正反射率９．８％）を０．２質量％添加した以外は比較例Ａ１と同様にして、膜厚１００μｍの透明光散乱層（シート状透明成型体）を作製した。
作製した透明光散乱層（シート状透明成型体）をそのまま透明スクリーンに用いたところ、ヘイズ値は９．０％、拡散透過率は８．１％、全光線透過率は９０．０％であり、写像性測定器にて測定した写像性は８７％であった。
変角光度計にて測定した透過正面光度（×１０００）は２．６３であり、反射正面光度は１．０であり、反射正面光度が劣っていた。変角光度計にて測定した視野角は±２０度であり、視野角特性は優れているものの、視認性を目視で評価した結果、前方観察時、後方観察時ともに映像を視認することができなかった。また、遮蔽係数は０．９３であり、熱線遮蔽効果が劣っていた。【０１０７】
実施例Ａ１〜７および比較例Ａ１〜２で用いた透明光散乱層の詳細を表３に示す。
【表３】
2016208514.tif 000005
【０１０８】
実施例Ａ１〜７および比較例Ａ１〜２で用いたシート状透明成型体の各種物性および性能評価の結果を表４に示す。
【表４】
2016208514.tif 000006
【０１０９】
［実施例Ｂ１］
（１）微粒子を添加した熱可塑性樹脂ペレットの作製（以下、「ペレット作製工程」という）
熱可塑性樹脂としてポリエチレンテレフタレート（ＰＥＴ）ペレット（（株）ベルポリエステルプロダクツ製、商品名：ＩＰ１２１Ｂ）を用意した。該ＰＥＴペレットに、紫外線遮蔽剤として、ＰＥＴペレットに対して０．００１質量％の酸化亜鉛（ＺｎＯ、石原産業(株)社製、商品名：ＦＺＯ、一次粒子の平均径０．０２１μｍ）と、光輝性薄片状微粒子として、ＰＥＴペレットに対して０．００８５質量％の薄片状アルミニウム微粒子Ａ（一次粒子の平均径１０μｍ、アスペクト比３００、正反射率６２．８％）とを加えて、回転型混合器にて混合することでＰＥＴペレット表面に均一に酸化亜鉛微粒子および薄片状アルミニウム微粒子が付着したＰＥＴペレットを得た。
（２）透明光散乱層（シート状透明成型体）の作製（以下、「シート作製工程」という）
得られた微粒子添加ＰＥＴペレットをスクリュー式二軸混練押出機（テクノベル（株）製、商品名：ＫＺＷ−３０ＭＧ）のホッパーに投入し、８０μｍの厚さの透明光散乱層（シート状透明成型体）を作製した。なお、二軸混練押出機のスクリュー径は２０ｍｍであり、スクリュー有効長（Ｌ／Ｄ）は３０であった。また、二軸式混練押出機にはアダプタを介し、ハンガーコートタイプのＴダイを設置した。押出温度は２７０℃とし、スクリュー回転数は５００ｒｐｍとし、せん断応力は３００ＫＰａとした。使用したスクリューは全長６７０ｍｍであり、スクリューのホッパー側から１６０ｍｍの位置から１８５ｍｍの位置までの間にミキシングエレメントを含み、かつ１８５ｍｍから２８５ｍｍの位置の間にニーディングエレメントを含み、その他の部分はフライト形状であった。
（３）透明スクリーンの評価
作製した透明光散乱層（シート状透明成型体）をそのまま透明スクリーンに用いたところ、ヘイズ値は４．８％、拡散透過率は４．３％、全光線透過率は８８．７％であり、高い透明性を有していた。
変角光度計にて測定した透過正面光度（×１０００）は、１．２１であり、透過正面光度に優れることが分かった。変角光度計にて測定した反射正面光度は、１０．２であり、反射正面光度に優れることが分かった。変角光度計にて測定した視野角は±１８度であり、視野角特性に優れることが分かった。また、写像性測定器にて測定した写像性は８９％であり、視認性を目視で評価した結果、前方観察時、後方観察時ともに鮮明に映像を視認することができ、特に前方観察時に極めて鮮明な映像を視認することができた。また、Δｂ＊は０．０３（紫外線照射前ｂ＊値＝０．５３、紫外線照射後ｂ＊１値＝０．５８）、ΔＭＩＴは１１５１（紫外線照射前ＭＩＴ＝１２０２０、紫外線照射後ＭＩＴ＝１０８６９）であり、優れた耐光性を有することが分かった。【０１１０】
［実施例Ｂ２］
実施例Ｂ１の（１）ペレット作製工程において、酸化亜鉛微粒子の添加量を０．０１０質量％とし、略球状微粒子として酸化ジルコニウム（ＺｒＯ２、関東電化工業（株）製、屈折率２．４０、一次粒子のメジアン径１０ｎｍ）を０．１５質量％添加した以外は実施例Ｂ１と同様にして、膜厚８０μｍの透明光散乱層（シート状透明成型体）を作製した。
作製した透明光散乱層（シート状透明成型体）をそのまま透明スクリーンに用いたところ、ヘイズ値は１５．７％、拡散透過率は１１．４％、全光線透過率は７２．９％であり、高い透明性を有していた。
変角光度計にて測定した透過正面光度（×１０００）は１１．２９であり、透過正面光度に優れることが分かった。変角光度計にて測定した反射正面光度は、５．１であり、反射正面光度に優れることが分かった。変角光度計にて測定した視野角は±３２度であり、視野角特性に優れることが分かった。また、写像性測定器にて測定した写像性は８５％であり、視認性を目視で評価した結果、前方観察時、後方観察時ともに極めて鮮明に映像を視認することができた。また、Δｂ＊は０．０２（紫外線照射前ｂ＊値＝０．６１、紫外線照射後ｂ＊１値＝０．６３）、ΔＭＩＴは６３３（紫外線照射前ＭＩＴ＝９０１３、紫外線照射後ＭＩＴ＝８３８０）であり、優れた耐光性を有することが分かった。【０１１１】
［実施例Ｂ３］
実施例Ｂ１の（１）ペレット作製工程において、酸化亜鉛微粒子の代わりに、紫外線遮蔽剤として酸化チタン（ＴｉＯ２、石原産業（株）社製、商品名：ＴＴＯ−５１（Ａ）、一次粒子の平均径０．０１〜０．０３μｍ）を０．００１質量％、薄片状アルミニウム微粒子Ａを０．０４２質量％、および酸化ジルコニウム微粒子を０．００１５質量％加えた以外は実施例Ｂ１と同様にして、膜厚８０μｍの透明光散乱層（シート状透明成型体）を作製した。
作製した透明光散乱層（シート状透明成型体）をそのまま透明スクリーンに用いたところ、ヘイズ値は１５．５％、拡散透過率は１１．０％、全光線透過率は７１．２％であり、高い透明性を有していた。
変角光度計にて測定した透過正面光度（×１０００）は、４．１１であり、透過正面光度（×１０００）に優れることが分かった。変角光度計にて測定した反射正面光度は、３３．１であり、反射正面光度に優れることが分かった。変角光度計にて測定した視野角は±３３度であり、視野角特性に優れることが分かった。また、写像性測定器にて測定した写像性は９０％であり、視認性を目視で評価した結果、前方観察時、後方観察時ともに極めて鮮明に映像を視認することができ、た。また、Δｂ＊は０．０３（紫外線照射前ｂ＊値＝０．５２、紫外線照射後ｂ＊１値＝０．５５）、ΔＭＩＴは８８９（紫外線照射前ＭＩＴ＝１１３６３、紫外線照射後ＭＩＴ＝１０４７４）であり、優れた耐光性を有することが分かった。【０１１２】
［実施例Ｂ４］
実施例Ｂ１の（１）ペレット作製工程において、酸化亜鉛微粒子の代わりに、紫外線遮蔽剤としてトリアジン系紫外線吸収剤（ＢＡＳＦジャパン社製、商品名：チヌビン１５７７）を０．１０質量％、および光輝性薄片状微粒子として薄片状アルミニウム微粒子Ｂ（一次粒子の平均径７μｍ、アスペクト比４０、正反射率２４．６％）を０．０１４質量％添加した以外は実施例Ｂ１と同様にして膜厚１００μｍの透明光散乱層（シート状透明成型体）を作製した。
作製した透明光散乱層（シート状透明成型体）をそのまま透明スクリーンに用いたところ、ヘイズ値は４．６％、拡散透過率は４．１％、全光線透過率は８９．４％であり、高い透明性を有していた。
変角光度計にて測定した透過正面光度（×１０００）は、１．０１であり、透過正面光度に優れることが分かった。変角光度計にて測定した反射正面光度は、７．７であり、反射正面光度に優れることが分かった。変角光度計にて測定した視野角は±１８度であり、視野角特性に優れることが分かった。また、写像性測定器にて測定した写像性は８９％であり、視認性を目視で評価した結果、前方観察時、後方観察時ともに鮮明に映像を視認することができ、特に前方観察時に極めて鮮明な映像を視認することができた。また、Δｂ＊は０．０１（紫外線照射前ｂ＊値＝０．６２、紫外線照射後ｂ＊１値＝０．６３）、ΔＭＩＴは９６５（紫外線照射前ＭＩＴ＝１２４５１、紫外線照射後ＭＩＴ＝１１４８６）であり、優れた耐光性を有することが分かった。【０１１３】
［実施例Ｂ５］
実施例Ｂ１の（１）ペレット作製工程において、光輝性薄片状微粒子として酸化チタン（ＴｉＯ２）被覆雲母（トピー工業（株）製、商品名：Ｈｅｌｉｏｓ  Ｒ１０Ｓ、一次粒子の平均径１２μｍ、アスペクト比８０、正反射率１６．５％）を０．１質量％、および紫外線遮蔽剤として酸化亜鉛の代わりにベンゾトリアゾール系紫外線吸収剤（（株）ＡＤＥＫＡ製、商品名：アデカスタブＬＡ−３１）を０．２０質量％用いた以外は実施例Ｂ１と同様にして膜厚１００μｍの透明光散乱層（シート状透明成型体）を作製した。
作製した透明光散乱層（シート状透明成型体）をそのまま透明スクリーンに用いたところ、ヘイズ値は２．４％、拡散透過率は２．２％、全光線透過率は９２．９％であり、高い透明性を有していた。
変角光度計にて測定した透過正面光度（×１０００）は、０．５０であり、透過正面光度に優れることが分かった。変角光度計にて測定した反射正面光度は、５．３であり、反射正面光度に優れることが分かった。変角光度計にて測定した視野角は±１５度であり、視野角特性に優れることが分かった。また、写像性測定器にて測定した写像性は９２％であり、視認性を目視で評価した結果、前方観察時、後方観察時ともに鮮明に映像を視認することができた。また、Δｂ＊は０．０１（紫外線照射前ｂ＊値＝０．６２、紫外線照射後ｂ＊１値＝０．６３）、ΔＭＩＴは７６８（紫外線照射前ＭＩＴ＝８２４２、紫外線照射後ＭＩＴ＝７４７４）であり、優れた耐光性を有することが分かった。【０１１４】
［実施例Ｂ６］
実施例Ｂ１の（１）ペレット作製工程において、紫外線遮蔽剤として酸化亜鉛の代わりにベンゾトリアゾール系紫外線吸収剤（ＢＡＳＦジャパン社製、商品名：チヌビン２３４）を０．１５質量％用いた以外は実施例Ｂ１と同様にして膜厚１００μｍの透明光散乱層（シート状透明成型体）を作製した。
作製した透明光散乱層（シート状透明成型体）をそのまま透明スクリーンに用いたところ、ヘイズ値は４．５％、拡散透過率は４．０％、全光線透過率は８９．１％であり、高い透明性を有していた。
変角光度計にて測定した透過正面光度（×１０００）は、１．０６であり、透過正面光度に優れることが分かった。変角光度計にて測定した反射正面光度は、９.２であり、反射正面光度に優れることが分かった。変角光度計にて測定した視野角は±１８度であり、視野角特性に優れることが分かった。また、写像性測定器にて測定した写像性は９２％であり、視認性を目視で評価した結果、前方観察時、後方観察時ともに鮮明に映像を視認することができ、特に前方観察時に極めて鮮明な映像を視認することができた。また、Δｂ＊は０．０１（紫外線照射前ｂ＊値＝０．５９、紫外線照射後ｂ＊１値＝０．６０）、ΔＭＩＴは１３１２（紫外線照射前ＭＩＴ＝１１０３８、紫外線照射後ＭＩＴ＝９７２６）であり、優れた耐光性を有することが分かった。【０１１５】
［実施例Ｂ７］
実施例Ｂ４の（１）ペレット作製工程において、チヌビン１５７７の添加量を０．０１質量％に変更し、光輝性薄片状微粒子として薄片状アルミニウム微粒子Ｂの代わりに銀粒子（一次粒子の平均径１μｍ、アスペクト比２００、正反射率３２．８％）を０．００１質量％用いた以外は実施例Ｂ４と同様にしてチヌビン１５７７および銀粒子が付着したペレットを得た。得られたペレットを用い、射出成形機（日精樹脂工業（株）製、商品名：ＦＮＸ−ＩＩＩ）にて膜厚１０００μｍの透明光散乱層（シート状透明成型体）を作製した。
作製した透明光散乱層（シート状透明成型体）をそのまま透明スクリーンに用いたところ、ヘイズ値は５．６％、拡散透過率は４．１％、全光線透過率は７３．２％であり、高い透明性を有していた。
変角光度計にて測定した透過正面光度（×１０００）は、１．３２であり、透過正面光度に優れることが分かった。変角光度計にて測定した反射正面光度は、１３．８であり、反射正面光度に優れることが分かった。変角光度計にて測定した視野角は±２１度であり、視野角特性に優れることが分かった。また、写像性測定器にて測定した写像性は７５％であり、視認性を目視で評価した結果、前方観察時、後方観察時ともに鮮明に映像を視認することができ、特に後方観察時に極めて鮮明な映像を視認することができた。また、Δｂ＊は０．０２（紫外線照射前ｂ＊値＝０．６２、紫外線照射後ｂ＊１値＝０．６４）であった。なお、本実施例の透明光散乱層は厚みが１０００μｍの板であるため、ΔＭＩＴは測定不能である。【０１１６】
［比較例Ｂ１］
実施例Ｂ１の（１）ペレット作製工程において、紫外線遮蔽剤を添加しなかった以外は実施例Ｂ１と同様にして、膜厚８０μｍの透明光散乱層（シート状透明成型体）を作製した。
作製した透明光散乱層（シート状透明成型体）をそのまま透明スクリーンに用いたところ、ヘイズ値は４．０％、拡散透過率は３．６％、全光線透過率は８９．１％であり、写像性測定器にて測定した写像性は９２％であった。変角光度計にて測定した透過正面光度（×１０００）は、１．０６であり、反射正面光度は、９．２であった。変角光度計にて測定した視野角は±１４度であり、視認性を目視で評価した結果、前方観察時、後方観察時ともに鮮明に映像を視認することができ、特に前方観察時において鮮明な画像を視認することができた。また、Δｂ＊は０．１５（紫外線照射前ｂ＊値＝０．５２、紫外線照射後ｂ＊１値＝０．６７）、ΔＭＩＴは３２４２（紫外線照射前ＭＩＴ＝１４５３２、紫外線照射後ＭＩＴ＝１１２９０）であり、耐光性が劣っていた。【０１１７】
［比較例Ｂ２］
実施例Ｂ３の（１）ペレット作製工程において、光輝性薄片状微粒子を添加せず、光輝性の無い薄片状微粒子として、雲母粒子（（株）ヤマグチマイカ製、商品名：Ａ−２１Ｓ、一次粒子の平均径２３μｍ、アスペクト比７０、正反射率９．８％）を０．２質量％添加し、さらに、紫外線遮蔽剤を添加しなかった以外は実施例Ｂ３と同様にして、膜厚８０μｍの透明光散乱層（シート状透明成型体）を作製した。
作製した透明光散乱層（シート状透明成型体）をそのまま透明スクリーンに用いたところ、ヘイズ値は９．０％、拡散透過率は８．１％、全光線透過率は９０．０％であり、写像性測定器にて測定した写像性は８７％であった。変角光度計にて測定した透過正面光度（×１０００）は２．６３であり、反射正面光度は１．０であり、反射正面光度が劣っていた。変角光度計にて測定した視野角は±２０度であり、視野角特性は優れているものの、視認性を目視で評価した結果、前方観察時は映像の輪郭、色相がややぼやけて視認され、後方観察時には映像の輪郭がぼやけ、スクリーンとして使用するには不適であった。また、Δｂ＊は０．１２（紫外線照射前ｂ＊値＝０．５３、紫外線照射後ｂ＊１値＝０．６５）、ΔＭＩＴは４１４０（紫外線照射前ＭＩＴ＝９２６９、紫外線照射後ＭＩＴ＝５１２９）であり、耐光性が劣っていた。【０１１８】
実施例Ｂ１〜６および比較例Ｂ１〜２で用いた透明光散乱層の詳細を表５に示す。
【表５】
2016208514.tif 000007
【０１１９】
実施Ｂ１〜６および比較Ｂ１〜２で用いたシート状透明成型体の各種物性および性能評価の結果を表６に示す。
【表６】
2016208514.tif 000008
【符号の説明】
【０１２０】
１０、２０  樹脂
１１、２１  光輝性薄片状微粒子
１２、２２  略球状微粒子
１３、２３  赤外線遮蔽性微粒子および紫外線遮蔽剤の少なくともいずれか一方
１４、２６  透明光散乱層
１５、２９、３４  視認者
１６、２７、３６Ａ、３６Ｂ  投影光
１７、２８、３７Ａ、３７Ｂ  散乱光
２４  粘着層
２５  基材層
３１  シート状透明成型体
３２  透明パーティション（支持体）
３３  透明スクリーン
３５Ａ、３５Ｂ  投射装置
【図１】
2016208514.tif 000009
【図２】
2016208514.tif 000010
【図３】
2016208514.tif 000011
【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
樹脂と、赤外線遮蔽性微粒子および紫外線遮蔽剤の少なくともいずれか一方と、光輝性薄片状微粒子および略球状微粒子の少なくともいずれか一方と、を含んでなる透明光散乱層を備えてなり、全光線透過率が７０％以上である、透明スクリーン用シート状透明成型体。
【請求項２】
前記赤外線遮蔽性微粒子が、六ホウ化ランタン、セシウム酸化タングステン、スズ酸化インジウム、アンチモン酸化スズ、酸化チタン、酸化亜鉛、およびパラジウムからなる群から選択される少なくとも１種である、請求項１に記載のシート状透明成型体。
【請求項３】
前記赤外線遮蔽性微粒子の一次粒子の平均径が、１ｎｍ〜１０μｍであり、かつ、前記赤外線遮蔽性微粒子の含有量が、前記樹脂に対して０．０００１〜５．０質量％である、請求項１または２に記載のシート状透明成型体。
【請求項４】
前記紫外線遮蔽剤が、金属系紫外線遮蔽剤または有機系紫外線遮蔽剤である、請求項１〜３のいずれか一項に記載のシート状透明成型体。
【請求項５】
前記有機系紫外線遮蔽剤が、ベンゾトリアゾール系紫外線吸収剤、トリアジン系紫外線吸収剤、およびベンゾフェノン系紫外線吸収剤からなる群から選択される少なくとも１種である、請求項４に記載のシート状透明成型体。
【請求項６】
前記紫外線遮蔽剤の含有量が、前記樹脂に対して０．０００１〜５．０質量％である、請求項１〜５のいずれか一項に記載のシート状透明成型体。
【請求項７】
前記光輝性薄片状微粒子が、アルミニウム、銀、白金、金、チタン、ニッケル、スズ、スズ‐コバルト合金、インジウム、クロム、酸化アルミニウム、および硫化亜鉛からなる群から選択される金属系粒子、ガラスに金属または金属酸化物を被覆した光輝性材料、または天然雲母もしくは合成雲母に金属または金属酸化物を被覆した光輝性材料である、請求項１〜６のいずれか一項に記載のシート状透明成型体。
【請求項８】
前記光輝性薄片状微粒子の含有量が、前記樹脂に対して０．０００１〜５．０質量％であり、かつ、前記光輝性薄片状微粒子の一次粒子の平均径が、０．０１〜１００μｍである、請求項１〜７のいずれか一項に記載のシート状透明成型体。
【請求項９】
前記光輝性薄片状微粒子の正反射率が、１２％以上である、請求項１〜８のいずれか一項に記載のシート状透明成型体。
【請求項１０】
前記略球状微粒子が、酸化ジルコニウム、酸化セリウム、チタン酸バリウム、チタン酸ストロンチウム、ダイヤモンド、架橋アクリル樹脂、架橋スチレン樹脂、およびシリカからなる群より選択された少なくとも１種である、請求項１〜９のいずれか一項に記載のシート状透明成型体。
【請求項１１】
前記略球状微粒子の一次粒子のメジアン径が、０．１〜１００ｎｍであり、かつ、前記略球状微粒子の一次粒子の含有量が、前記樹脂に対して０．０００１〜２．０質量％である、請求項１〜１０のいずれか一項に記載のシート状透明成型体。
【請求項１２】
前記シート状透明成型体のヘイズが３０％以下である、請求項１〜１１のいずれか一項に記載のシート状透明成型体。
【請求項１３】
前記シート状透明成型体の遮蔽係数が０．９０以下である、請求項１〜１２のいずれか一項に記載のシート状透明成型体。
【請求項１４】
前記シート状透明成型体の写像性が７０％以上である、請求項１〜１３のいずれか一項に記載のシート状透明成型体。
【請求項１５】
請求項１〜１４のいずれか一項に記載のシート状透明成型体を備えた、建物用部材。
【請求項１６】
請求項１〜１４のいずれか一項に記載のシート状透明成型体を備えた、車両用部材。
【請求項１７】
請求項１〜１４のいずれか一項に記載のシート状透明成型体を備えた、透過型透明スクリーン。
【請求項１８】
請求項１〜１４のいずれか一項に記載のシート状透明成型体を備えた、反射型透明スクリーン。
【請求項１９】
請求項１〜１４のいずれか一項に記載のシート状透明成型体または請求項１７に記載の透過型透明スクリーンと、投射装置とを備えた、映像投影システム。
【請求項２０】
請求項１〜１４のいずれか一項に記載のシート状透明成型体または請求項１８に記載の反射型透明スクリーンと、投射装置とを備えた、映像投影システム。
【手続補正書】
【提出日】平成29年7月7日(2017.7.7)
【手続補正１】
【補正対象書類名】特許請求の範囲
【補正対象項目名】全文
【補正方法】変更
【補正の内容】
【特許請求の範囲】
【請求項１】
樹脂と、赤外線遮蔽性微粒子および紫外線遮蔽剤の少なくともいずれか一方と、光輝性薄片状微粒子および略球状微粒子の少なくともいずれか一方と、を含んでなる透明光散乱層を備えてなり、
前記前記光輝性薄片状微粒子が、アルミニウム、白金、金、チタン、ニッケル、スズ、スズ‐コバルト合金、インジウム、クロム、酸化アルミニウム、および硫化亜鉛からなる群から選択される金属系粒子、ガラスに前記金属または金属酸化物を被覆した光輝性材料、または天然雲母もしくは合成雲母に前記金属または金属酸化物を被覆した光輝性材料であり、
前記略球状微粒子が、１．９〜３．５５の屈折率を有し、
全光線透過率が７０％以上である、透明スクリーン用シート状透明成型体。
【請求項２】
前記赤外線遮蔽性微粒子が、六ホウ化ランタン、セシウム酸化タングステン、スズ酸化インジウム、アンチモン酸化スズ、酸化チタン、酸化亜鉛、およびパラジウムからなる群から選択される少なくとも１種である、請求項１に記載のシート状透明成型体。
【請求項３】
前記赤外線遮蔽性微粒子の一次粒子の平均径が、１ｎｍ〜１０μｍであり、かつ、前記赤外線遮蔽性微粒子の含有量が、前記樹脂に対して０．０００１〜５．０質量％である、請求項１または２に記載のシート状透明成型体。
【請求項４】
前記紫外線遮蔽剤が、金属系紫外線遮蔽剤または有機系紫外線遮蔽剤である、請求項１〜３のいずれか一項に記載のシート状透明成型体。
【請求項５】
前記有機系紫外線遮蔽剤が、ベンゾトリアゾール系紫外線吸収剤、トリアジン系紫外線吸収剤、およびベンゾフェノン系紫外線吸収剤からなる群から選択される少なくとも１種である、請求項４に記載のシート状透明成型体。
【請求項６】
前記紫外線遮蔽剤の含有量が、前記樹脂に対して０．０００１〜５．０質量％である、請求項１〜５のいずれか一項に記載のシート状透明成型体。
【請求項７】
前記光輝性薄片状微粒子の含有量が、前記樹脂に対して０．０００１〜５．０質量％であり、かつ、前記光輝性薄片状微粒子の一次粒子の平均径が、０．０１〜１００μｍであり、前記光輝性薄片状微粒子の平均アスペクト比が、３〜８００である、請求項１〜６のいずれか一項に記載のシート状透明成型体。
【請求項８】
前記光輝性薄片状微粒子の正反射率が、１２％以上である、請求項１〜７のいずれか一項に記載のシート状透明成型体。
【請求項９】
前記略球状微粒子が、酸化ジルコニウム、酸化セリウム、チタン酸バリウム、チタン酸ストロンチウム、ダイヤモンド、架橋アクリル樹脂、架橋スチレン樹脂、およびシリカからなる群より選択された少なくとも１種である、請求項１〜８のいずれか一項に記載のシート状透明成型体。
【請求項１０】
前記略球状微粒子の一次粒子のメジアン径が、０．１〜１００ｎｍであり、かつ、前記略球状微粒子の一次粒子の含有量が、前記樹脂に対して０．０００１〜２．０質量％である、請求項１〜９のいずれか一項に記載のシート状透明成型体。
【請求項１１】
前記シート状透明成型体のヘイズが３０％以下である、請求項１〜１０のいずれか一項に記載のシート状透明成型体。
【請求項１２】
前記シート状透明成型体の遮蔽係数が０．９０以下である、請求項１〜１１のいずれか一項に記載のシート状透明成型体。
【請求項１３】
前記シート状透明成型体の写像性が７０％以上である、請求項１〜１２のいずれか一項に記載のシート状透明成型体。
【請求項１４】
請求項１〜１３のいずれか一項に記載のシート状透明成型体を備えた、建物用部材。
【請求項１５】
請求項１〜１３のいずれか一項に記載のシート状透明成型体を備えた、車両用部材。
【請求項１６】
請求項１〜１３のいずれか一項に記載のシート状透明成型体を備えた、透過型透明スクリーン。
【請求項１７】
請求項１〜１３のいずれか一項に記載のシート状透明成型体を備えた、反射型透明スクリーン。
【請求項１８】
請求項１〜１３のいずれか一項に記載のシート状透明成型体または請求項１６に記載の透過型透明スクリーンと、投射装置とを備えた、映像投影システム。
【請求項１９】
請求項１〜１３のいずれか一項に記載のシート状透明成型体または請求項１７に記載の反射型透明スクリーンと、投射装置とを備えた、映像投影システム。
【国際調査報告】
2016208514.tif 000012
2016208514.tif 000013
2016208514.tif 000014
2016208514.tif 000015